(57)【特許請求の範囲】
【請求項１】
色材と、２０℃の水に対する溶解度が０．２重量％以上４．５重量％未満の下記一般式（１２）で表される化合物の少なくとも一つ（Ａ）と、下記の式（１）〜（１１）で表される化合物の中から選ばれる少なくとも一つ（Ｂ）を含有し、該色材が顔料であり、該顔料が分散剤により水中に分散されており、あるいは、該顔料が表面改質され親水基が結合され、水中に分散されていることを特徴とする水性記録液。
【化１】
0003995231.tif 000030
（(1)式中、Ｍはアルカリ金属イオン、第４級アンモニウム、第４級ホスホニウム、又はアルカノールアミンを表し、ｍ及びｎは、ｍ＋ｎが１０〜１４となるような自然数である。）
【化２】
0003995231.tif 000031
（(2)式中、Ｒ1、Ｒ2はともに炭素数５〜８の分岐しても良いアルキル基、Ｍはアルカリ金属イオン、第４級アンモニウム、第４級ホスホニウムまたはアルカノールアミンを表す。）
【化３】
0003995231.tif 000032
（(3)式中、Ｍはアルカリ金属イオン、第４級アンモニウム、第４級ホスホニウム、又はアルカノールアミンを表し、Ｒは少なくとも一個所が分岐した炭素数６〜１８のアルキル基。）
【化４】
0003995231.tif 000033
（(4)式中、Ｒ1およびＲ2は炭素数７〜１０の分岐してもよいアルキル基を示し、ｎは２〜２０の自然数。ただし、Ｒ1およびＲ2は同時に水素ではない）
【化５】
0003995231.tif 000034
（(5)式中、Ｒはプロピル基もしくはイソブチル基のいずれかを示し、ｎ、ｍはｎ＋ｍが２０以下となるような自然数）
Ｒ1−Ｏ−（Ｃ2Ｈ4Ｏ）m−（Ｃ3Ｈ6Ｏ）nＨ  ……  (6)
Ｒ2−Ｏ−（Ｃ3Ｈ6Ｏ）p−（Ｃ2Ｈ4Ｏ）qＨ  ……  (7)
（(6),(7)式中、Ｒ1およびＲ2は、炭素数１〜１４の分岐してもよいアルキル基を示し、ｎおよびｐは前記アルキル基とポリオキシプロピレンユニットのユニット分子量の合計が１２００以下であることを満たす自然数であり、ｍはポリオキシエチレンユニットの分子量が(6)式の全分子量に占める割合として２５〜５０％を満たす自然数であり、ｑはポリオキシエチレンユニットの分子量が(7)式の全分子量に占める割合として１５〜４０％を満たす自然数である。）
ＨＯ（Ｃ2Ｈ4Ｏ）l−（Ｃ3Ｈ6Ｏ）m−（Ｃ2Ｈ4Ｏ）nＨ……(8)
（(8)式中、ｍはポリオキシプロピレンユニットのユニット分子量の合計が２５００以下であることを満たす自然数であり、ｌ、ｎは、ポリオキシエチレンユニットの合計分子量が、(8)式の全分子量に占める割合として５〜３０％を満たす自然数である。）
【化６】
0003995231.tif 000035
（(9)式中、Ｒ1はデシル基またはドデシル基、Ｍはアルカリ金属イオン、第４級アンモニウム、第４級ホスホニウム、又はアルカノールアミンを表す。）
Ｒ1−Ｏ・ＳＯ3Ｍ……(10)
（(10)式中、Ｒ1はドデシル基、Ｍはアルカリ金属イオン、第４級アンモニウム、第４級ホスホニウム、又はアルカノールアミンを表す。）
【化７】
0003995231.tif 000036
（(11)式中、Ｒ1は−（ＣＨ2）cＯ−、ここでｃは０〜３の整数、Ｒ2は、水素または炭素数５以下のアルキル基、ａ、ｂは、ａ≧ｂを満たし、かつ同時に０とならない０以上の整数。さらにｍ、ｎは共に自然数。）
【化８】
0003995231.tif 000037
（(12)式中、Ｒ1およびＲ2は水素またはアルキル基であり、Ｒ3はアルキル基である。Ｒ1、Ｒ2は同時に水素ではなく、かつ、Ｒ1、Ｒ2およびＲ3の合計炭素数は３〜９である）
【請求項２】
記録液中の成分（Ａ）が、２−エチル−１，３−ヘキサンジオール、２，２，４−トリメチル−１，３−ペンタンジオールから選ばれる少なくとも一つであることを特徴とする請求項１記載の水性記録液。
【請求項３】
成分（Ａ）の含有量が０．１重量％以上８重量％以下であることを特徴とする請求項１又は請求項２に記載の水性記録液。
【請求項４】
成分（Ｂ）の含有量が０．０１重量％以上４重量％以下であることを特徴とする請求項１又は請求項２に記載の水性記録液。
【請求項５】
成分（Ａ）の含有量が０．１重量％以上８重量％以下であり、かつ、成分（Ｂ）の含有量が０．０１重量％以上４重量％以下であることを特徴とする請求項１又は請求項２に記載の水性記録液。
【請求項６】
水性記録液中にさらにグリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、N-メチル−２−ピロリドン、Ｎ−ヒドロキシエチル−２−ピロリドン、１，３−ジメチル−２−イミダゾリジノンから選ばれる少なくとも一つの水溶性有機溶剤を含有することを特徴とする請求項１〜請求項５のいずれかに記載の水性記録液。
【請求項７】
顔料の平均粒径が１０ｎｍ〜２００ｎｍの範囲であることを特徴とする請求項１〜請求項６のいずれかに記載の水性記録液。
【請求項８】
色材が顔料であり、分散剤により水中に分散されており、この分散剤にカルボキシル基が結合していることを特徴とする請求項１〜請求項７のいずれかに記載の水性記録液。
【請求項９】
色材が顔料であり、該顔料が表面改質され親水基が結合され、水中に分散されており、顔料表面に結合された親水基がカルボキシル基であることを特徴とする請求項１〜請求項７のいずれかに記載の水性記録液。
【請求項１０】
請求項１〜請求項９のいずれかに記載の水性記録液を微細な吐出口より液滴として吐出、飛翔させ記録媒体に画像を形成することを特徴とする記録方法。
【請求項１１】
前記記録方法が、水性記録液に熱エネルギーを作用させて、記録媒体に画像を形成することを特徴とする請求項１０記載の記録方法。
【請求項１２】
記録媒体がパルプ繊維を主成分とし、サイズ度１０ｓ以上、透気度５〜５０ｓである請求項１０又は請求項１１記載の記録方法。
【請求項１３】
記録液を微細な吐出口より液滴として吐出、飛翔させ記録媒体に画像を形成する記録方法において、記録ヘッドから吐出される１滴あたりの吐出量Ｖ（ｐｌ）が、下記の式（１４）を満足することを特徴とする請求項１２記載の記録方法。
２．５×１０8／Ｒ2.6  ≦  Ｖ  ≦  ６．０×１０8／Ｒ2.6……(14)
（ここで、Ｒは、パルプ繊維を主成分とし、サイズ度１０ｓ以上、透気度５〜５０ｓである記録媒体に対して記録を行うときの、液滴の最大打ち込み密度を示し、単位ｄｐｉ（＝ Dot Per Inch ）で表す）
【請求項１４】
記録媒体上で画素領域の少なくとも一部が重なるように、同一あるいは別個の吐出口より複数の記録液液滴を吐出、飛翔させ記録媒体に画像を形成する記録方法において、記録媒体上で重なりを生じる二つの記録液液滴の吐出時間差が０．１２５ミリ秒以下であることを特徴とする、請求項１０〜請求項１３のいずれかに記載の記録方法。
【請求項１５】
記録液を収容した記録液収容部を備えた記録液カートリッジにおいて、前記記録液が請求項１〜請求項９のいずれかに記載の記録液であることを特徴とする記録液カートリッジ。
【請求項１６】
記録液を収容した記録液収容部と、記録液滴を吐出させるためのヘッド部を備えた記録液カートリッジにおいて、前記記録液が請求項１〜請求項９のいずれかに記載の記録液であることを特徴とする記録液カートリッジ。
【請求項１７】
記録液を収容した記録液収容部を有する記録液カートリッジと、記録液滴を吐出させるための記録ヘッドとを備えたインクジェット記録装置、あるいは、記録液を収容した記録液収容部と、記録液滴を吐出させるための記録ヘッドとを有する記録液カートリッジを備えたインクジェット記録装置において、前記請求項１５又は請求項１６記載の記録液カートリッジを具備したことを特徴とするインクジェット記録装置。
【発明の詳細な説明】
【０００１】
【発明の属する技術分野】
本発明はピエゾ方式、サーマル方式などのオンディマンド法や荷電制御方式などの連続噴射法などのインクジェット記録用に適した水性記録液、特に所謂普通紙に対して優れた特性を示す水性記録液組成物であって、水性筆記用具、記録計、ペンプロッター用水性記録液としても用いられるものである。
【０００２】
【従来の技術】
近年、インクジェット記録方式は本体が小型で価格が安く、低ランニングコスト、低騒音といった利点から急速に普及しており、電子写真用転写紙、印刷用紙、タイプライター用紙、ワイヤードットプリンター用紙、ワードプロセッサー用紙、レター用紙、レポート用紙等種々のノンコートな普通紙に印字可能なインクジェットプリンタも市場に投入されている。
【０００３】
これらインクジェットプリンターにおいて、より高品位な画像が得られるように乾燥性を改善したインクの提案がなされている。
【０００４】
しかしながら、画像の色再現性、耐水性、耐光性、画像の乾燥性と画像滲みと吐出の信頼性のすべてを満足することは難しい。特にカラープリンターの場合、イエロー、マゼンタ、シアンの単色印字部で画質劣化がなくとも、レッド、グリーン、ブルーの２色重ね部分で画質の劣化が発生しやすい。特に定着装置を用いないで乾燥を行う場合、特開昭５５−２９５４６号公報等のように浸透性を高めることにより乾燥性を向上しているが、そのため紙に著しく滲みを生じた。
【０００５】
また、特公昭６０−２３７９３号公報には界面活性剤としてジアルキルスルホコハク酸塩が乾燥性を向上し、かつ画像劣化が少ないとされているが、紙による画素径が著しく異なり、画像濃度の低下も著しいといった問題がある。また、特公昭５８−６７５２号公報にはアセチレン結合を有するエチレンオキサイド付加体である界面活性剤を用い、浸透性を向上させることにより滲みの少ない速乾性インクが開示されている。しかしながら、着色剤によって、例えばＤＢＫ１６８等の直接性染料を用いたインクでは、着色剤と疎水性相互作用を生じるため乾燥速度が向上しない、あるいは、カーボンブラックなどの顔料を用いたインクでは顔料が凝集しやすく、ノズルの目詰まり発生やインク噴射方向の曲がりなどを発生しやすい、といった問題がある。また、同じく乾燥速度を向上するため、特開平８−１１３７３９号公報には、染料と水溶性グリコールエーテル類を含むインクが提案され、特開平１０−９５９４１号公報には、顔料と、ジエチレングリコールモノ−ｎ−ブチルエーテルなどのグリコールエーテル類と水とからなるインク組成物が提案されている。しかしながら、乾燥速度を向上するためには大量のグリコールエーテル類の添加が必要であり、インクの臭気や安全性の面で、好ましくない。
【０００６】
また、特開昭５６−５７８６２号公報等には強塩基性物質を添加するインクが開示されているが、ロジンサイズされた酸性紙では効果があるもののアルキルケテンダイマーやアルケニルスルホコハク酸をサイズ剤とした紙に効果がない。また、酸性紙でも２色重ね部分では効果がない。
【０００７】
さらに、特開平２−１３８３７４には、水溶性染料と水と、特定構造のベンジルエーテルとからなる水性記録インクが提案されている。その中で、さらにインクの浸透性を向上させるために、植物油、不飽和脂肪酸、高級アルコール、脂肪酸エステル、鉱油などの油状物質と、分子内に水酸基を有し水に難溶性あるいは微溶性の溶剤として、２−エチル−１，６−ヘキサンジオール、ジエチレングリコールヘキシルエーテル、アセチレングリコールのエチレンオキサイド付加物（付加モル数５以下）、エチレングリコールベンジルエーテルなどを添加することが提案されているが、これらのインクは、安全性に問題があり、なおかつ、環境温度により、油状物質や水難溶性、微溶性溶剤、ベンジルエーテルなどが分離してしまい、安定性に極めて大きな問題があった。
【０００８】
特許第２８９４５６８号には、色素と液媒体とを含む組成物であって、前記液媒体中に６０重量％以上の水及び０．２〜３０重量％の炭素数７〜１０のアルキレングリコールを含有するインクジェット用インクが提案されている。この「炭素数７〜１０のアルキレングリコール」の好ましい具体例として、１，７−ヘプタンジオール、２，６−ヘプタンジオール、２，４−ジメチル−２，４−ペンタンジオール、３−エチル−１，３−ペンタンジオール等が例示されている。これらの化合物をインク中に含むことにより、「普通紙上におけるインクの滲み、乾燥性及び浸透性を改善」し、「滲みと浸透性の点でバランスのとれ」、「目詰まり防止性においても信頼性が高い」インクを提供できるとしているが、実際にこれら例示化合物の添加では、インクの浸透性改善が不十分であり、よって乾燥性が低く、また紙種によっては滲みが発生しやすいなど、従来からの課題はなんら解決されていなかった。
【０００９】
また、特許第２７１４４８２号には、少なくとも６個の炭素原子を有し、かつ２５℃の水１００重量部に少なくとも４．５重量部の溶解度を有する特定構造の脂肪族ジオール化合物を含有するインクジェットインクが提案されている。これらのジオール化合物としては、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオールなどが例示されているが、いずれを添加したインクも十分な浸透性とは言えず、カラーブリードやフェザリングを生じた。
【００１０】
そこで本出願人は、鋭意検討を行った結果、特開平６−１５７９５９号公報で浸透性を高める目的で２−エチル−１，３−ヘキサンジオールを含有する水性インク及びそれを用いた記録方法を提案した。この発明の２−エチル−１，３−ヘキサンジオールは、前述の特許第２８９４５６８号において、例示化合物に含まれていないだけでなく、本発明者等により、多種多様な化合物の中から鋭意検討の末、見出されたものである。これにより、インクジェットインクとしての諸特性を満足し、浸透性、乾燥性に優れ、かつ画質劣化の改良された水性インク組成物を提供することができ、該インク組成物を用いて良好に画像形成をするための記録方法を提供することができ、少量の添加量で高周波駆動の吐出安定性が得られ、かつ安全性の高いインクを用いた記録方法を提供することができた。
【００１１】
ところが、近年のめまぐるしい技術の進歩により、インクジェットプリンターの出力速度は上昇の一途であり、また今後もさらなる高速化が進むだろうということは想像に難くない。そのような状況下にあって、インクはより一層の高速印字においても、カラーブリードを起こさず、出力後、こすっても手指を汚すことなく、即座に乾燥することが求められる。一般に、乾燥性の高いインクは、紙への浸透性を向上させる一方で、着色剤が紙の厚み方向に侵入することにより、画像濃度低下、裏抜け濃度増大という欠点を有している。とりわけ、インクジェットプリンターの発展と環境問題としての紙消費の点から、両面印字が必須になることは明かであり、高乾燥性の一方で、両面印字を可能とする裏抜けの少ない水性インクが求められているとも言える。
【００１２】
このように、現在でも、インクジェットインクとしての諸特性を満足し、着色剤種や紙種に関わらず浸透性、乾燥性に優れ、かつ画質ならびに裏抜けの改良された水性インクジェットインクへの希求は依然として存在している。
【００１３】
また、近年ではバーコード印刷、郵便などの消印印刷などの分野で、通常は視認不可能でありながら、赤外線や紫外線により記録情報を読み取ることでシステムも実用化されている。環境汚染の点から、これらに用いられる記録液も水性化が検討されてきており、かつ、このようなシステムに必須の高速処理に対応するためには、水性でありながら、高浸透性の記録液が必要になってきている。
【００１４】
【発明が解決しようとする課題】
本発明はこのような問題に鑑みてなされたもので、その目的とするところは前述した従来技術の問題点を克服した記録液及びこれを用いたインクジェット記録方法ならびにかかる記録液を用いた機器を提供することにある。
【００１５】
【課題を解決するための手段】
上記課題を解決するため、本発明の水性記録液は、色材と、２０℃の水に対する溶解度が０．２重量％以上４．５重量％未満の下記一般式（１２）で表される化合物の少なくとも一つ（Ａ）と、下記の式（１）〜（１１）で表される化合物の中から選ばれる少なくとも一つ（Ｂ）を含有し、該色材が顔料であり、該顔料が分散剤により水中に分散されており、あるいは、該顔料が表面改質され親水基が結合され、水中に分散されていることを特徴とする。
【００１６】
【化９】
0003995231.tif 000002
（(1)式中、Ｍはアルカリ金属イオン、第４級アンモニウム、第４級ホスホニウム、又はアルカノールアミンを表し、ｍ及びｎは、ｍ＋ｎが１０〜１４となるような自然数である。）
【００１７】
【化１０】
0003995231.tif 000003
（(2)式中、Ｒ1、Ｒ2はともに炭素数５〜８の分岐しても良いアルキル基、Ｍはアルカリ金属イオン、第４級アンモニウム、第４級ホスホニウムまたはアルカノールアミンを表す。）
【００１８】
【化１１】
0003995231.tif 000004
（(3)式中、Ｍはアルカリ金属イオン、第４級アンモニウム、第４級ホスホニウム、又はアルカノールアミンを表し、Ｒは少なくとも一個所が分岐した炭素数６〜１８のアルキル基。）
【００１９】
【化１２】
0003995231.tif 000005
（(4)式中、Ｒ1およびＲ2は炭素数７〜１０の分岐してもよいアルキル基を示し、ｎは２〜２０の自然数。ただし、Ｒ1およびＲ2は同時に水素ではない）
【００２０】
【化１３】
0003995231.tif 000006
（(5)式中、Ｒはプロピル基もしくはイソブチル基のいずれかを示し、ｎ、ｍはｎ＋ｍが２０以下となるような自然数）
【００２１】
Ｒ1−Ｏ−（Ｃ2Ｈ4Ｏ）m−（Ｃ3Ｈ6Ｏ）nＨ  ……  (6)
Ｒ2−Ｏ−（Ｃ3Ｈ6Ｏ）p−（Ｃ2Ｈ4Ｏ）qＨ  ……  (7)
（(6),(7)式中、Ｒ1およびＲ2は、炭素数１〜１４の分岐してもよいアルキル基を示し、ｎおよびｐは前記アルキル基とポリオキシプロピレンユニットのユニット分子量の合計が１２００以下であることを満たす自然数であり、ｍはポリオキシエチレンユニットの分子量が(6)式の全分子量に占める割合として２５〜５０％を満たす自然数であり、ｑはポリオキシエチレンユニットの分子量が(7)式の全分子量に占める割合として１５〜４０％を満たす自然数である。）
【００２２】
ＨＯ（Ｃ2Ｈ4Ｏ）l−（Ｃ3Ｈ6Ｏ）m−（Ｃ2Ｈ4Ｏ）nＨ……(8)
（(8)式中、ｍはポリオキシプロピレンユニットのユニット分子量の合計が２５００以下であることを満たす自然数であり、ｌ、ｎは、ポリオキシエチレンユニットの合計分子量が、(8)式の全分子量に占める割合として５〜３０％を満たす自然数である。）
【００２３】
【化１４】
0003995231.tif 000007
（(9)式中、Ｒ1はデシル基またはドデシル基、Ｍはアルカリ金属イオン、第４級アンモニウム、第４級ホスホニウム、又はアルカノールアミンを表す。）
【００２４】
Ｒ1−Ｏ・ＳＯ3Ｍ……(10)
（(10)式中、Ｒ1はドデシル基、Ｍはアルカリ金属イオン、第４級アンモニウム、第４級ホスホニウム、又はアルカノールアミンを表す。）
【００２５】
【化１５】
0003995231.tif 000008
（(11)式中、Ｒ1は−（ＣＨ2）cＯ−、ここでｃは０〜３の整数、Ｒ2は、水素または炭素数５以下のアルキル基、ａ、ｂは、ａ≧ｂを満たし、かつ同時に０とならない０以上の整数。さらにｍ、ｎは共に自然数。）
【化３０】
0003995231.tif 000009
（(12)式中、Ｒ1およびＲ2は水素またはアルキル基であり、Ｒ3はアルキル基である。Ｒ1、Ｒ2は同時に水素ではなく、かつ、Ｒ1、Ｒ2およびＲ3の合計炭素数は３〜９である）
【００２６】
本発明の記録液は、保存安定性に優れ、紙種によらず紙表面に対する記録液の濡れ性ならびに紙への浸透速度が高く、さらに従来知られるような浸透性を高めた記録液に比べ、画像劣化がきわめて少ない。また、インクジェット記録方法に用いた場合、ノズル詰まりを生ずることなく、優れた噴射特性を示す。さらには、このような優れた性質を、種々の色材との組合せで得ることができる。
【００２７】
一般式（１）〜（１１）で表される化合物の具体例を、塩を形成する化合物については遊離酸型で下記に示す。
まず、一般式（１）で表される化合物としては、
【００２８】
【化１６】
0003995231.tif 000010
等が挙げられるが、これらに限定されるものではない。また、これらは、単独で用いても、複数のものを混合して用いてもよい。特開平７−５３９０３に記載されているように、これらの化合物は、直鎖構造のラウリル硫酸ナトリウム等の合成に用いられる従来の方法ではなく、たとえば飽和炭化水素をスルホン化する際に紫外線を照射することにより合成することができる。また、合成時の副生成物として生成される無機塩をイオン交換樹脂で精製除去することが好ましい。市販の界面活性剤で本化合物を主成分として含有するものとしては、ヘキスト（株）より入手可能なＳＡＳシリーズ、日本油脂（株）より入手可能なニューレックスシリーズの界面活性剤も使用可能である。
【００２９】
次に、一般式（２）で表される化合物としては、
【００３０】
【化１７】
0003995231.tif 000011
等が挙げられるが、これらに限定されるものではない。また、これらは、単独で用いても、複数のものを混合して用いてもよい。市販の界面活性剤で本化合物を主成分として含有するものとしては、三井サイテック（株）より入手可能なエアロゾルシリーズ、日本油脂（株）より入手可能なラピゾールシリーズ、花王（株）より入手可能なペレックスシリーズ等の界面活性剤も使用可能である。
【００３１】
次に、一般式（３）で表される化合物としては、
【００３２】
【化１８】
0003995231.tif 000012
等が挙げられるが、これらに限定されるものではない。また、これらは、単独で用いても、複数のものを混合して用いてもよい。これらの化合物は、従来公知の方法、すなわち分岐を含む高級アルコール（分岐第１級アルコールもしくは直鎖第２級アルコール）を硫酸エステル化することにより、合成することができる。
また、合成時の副生成物として生成される無機塩をイオン交換樹脂で精製除去することが好ましい。市販の界面活性剤で本化合物を主成分として含有するものとしては、花王（株）より入手可能なエマールシリーズ、三洋化成工業（株）より入手可能なサンデットＬＮＭ、日本油脂（株）より入手可能なシントレッキスＥＨ−Ｒ、等の界面活性剤も使用可能である。
【００３３】
次に、一般式（４）で表される化合物としては、
【００３４】
【化１９】
0003995231.tif 000013
等が挙げられるが、これらに限定されるものではない。また、これらは、単独で用いても、複数のものを混合して用いてもよい。市販の界面活性剤で本化合物を主成分として含有するものとしては、三洋化成工業（株）より入手可能なノニポールシリーズ、オクタポールシリーズ、日本油脂（株）より入手可能なノニオンＮＳ、ＨＳシリーズ、ユニオックスＤＮＰシリーズ、等の界面活性剤も使用可能である。
【００３５】
次に、一般式（５）で表される化合物としては、
【００３６】
【化２０】
0003995231.tif 000014
等が挙げられる（ｎ，ｍはｎ＋ｍが２０以下となるような自然数）が、これらに限定されるものではない。また、これらは、単独で用いても、複数のものを混合して用いてもよい。市販の界面活性剤で本化合物を主成分として含有するものとしては、信越化学工業（株）、日信化学(株)より入手可能なサーフィノールシリーズ、川崎ファイン（株）製のアセチノールシリーズ等の界面活性剤も使用可能である。
【００３７】
次に、一般式（６）、（７）で表される化合物としては、
【００３８】
【化２１】
0003995231.tif 000015
等が挙げられるが、これらに限定されるものではない。また、これらは、単独で用いても、複数のものを混合して用いてもよい。市販の界面活性剤で本化合物を主成分として含有するものとしては、東邦化学（株）より入手可能なペポールＡシリーズ、ペポールＡＳシリーズ等の界面活性剤も使用可能である。
【００３９】
次に、一般式（８）で表される化合物としては、
【００４０】
【化２２】
0003995231.tif 000016
等が挙げられるが、これらに限定されるものではない。また、これらは、単独で用いても、複数のものを混合して用いてもよい。市販の界面活性剤で本化合物を主成分として含有するものとしては、三洋化成工業（株）より入手可能なニューポールシリーズ、東邦化学（株）より入手可能なペポールＢシリーズ、旭電化工業（株）より入手可能なプルロニックＬシリーズ、日本油脂（株）より入手可能なプロノンシリーズ等の界面活性剤も使用可能である。
【００４１】
次に、一般式（９）、（１０）で表される化合物としては、
【００４２】
【化２３】
0003995231.tif 000017
が挙げられる。また、これらは、単独で用いても、複数のものを混合して用いてもよい。市販の界面活性剤で本化合物を主成分として含有するものとしては、日本油脂（株）より入手可能なニューレックスシリーズ、花王（株）より入手可能なネオペレックスシリーズ、等の界面活性剤も使用可能である。
【００４３】
次に、一般式（１１）で表される化合物としては、
【００４４】
【化２４】
0003995231.tif 000018
等が挙げられる（Ｒ2は、水素または炭素数５以下のアルキル基、ａ、ｂは、ａ≧ｂを満たし、かつ同時に０とならない０以上の整数。さらにｍ、ｎは共に自然数）。また、これらは、単独で用いても、複数のものを混合して用いてもよい。
市販の界面活性剤で本化合物を主成分として含有するものとしては、東レダウコーニング（株）より入手可能なＳＨ３７４６、ＳＨ３７７１、東芝シリコーン（株）より入手可能なＴＳＦ４４４０、ＴＳＦ４４５２、ＴＳＦ４４４６、ＴＳＦ４４５３、ＴＳＦ４４８０、信越化学工業（株）より入手可能なＫＦ−３５１、ＫＦ−３５２、ＫＦ−３５５、ＫＦ−６１８、等の界面活性剤も使用可能である。
【００４５】
前記一般式（１）〜（３）、（９）、（１０）であらわされる化合物は通常塩の形で用いられ、その対イオンとして、アルカリ金属イオン、第４級アンモニウム、第４級ホスホニウム、又はアルカノールアミンが好ましい。さらに、対イオンとしてナトリウム、リチウム及び／または下記一般式（１３）で表される第４級アンモニウム、第４級ホスホニウム、アルカノールアミン陽イオンを用いると、より一層溶解安定性が増し、更に好ましい。
【００４６】
【化２５】
0003995231.tif 000019
（(13)式中、Ｙは窒素またはリンを表し、Ｒ1〜Ｒ4は各々水素原子、炭素数１〜４のアルキル基、ヒドロキシアルキル基、ハロゲン化アルキル基を表す。）
【００４７】
たとえば、リチウム塩の場合は水酸化リチウムを添加することにより行われ、一般式（１３）の第４級アンモニウム、ホスホニウム、アルカノールアミン陽イオンに関しては、具体的には以下に示す水酸化物を添加することにより行われる。
【００４８】
【化２６】
0003995231.tif 000020
【００４９】
上述の成分（Ｂ）を構成する一般式（１）〜（１１）の化合物は、それぞれ単独で用いても、異なる系統の化合物を混合して用いてもよい。
【００５０】
本発明の記録液は、上記成分（Ｂ）とともに、成分（Ａ）として、２０℃の水に対する溶解度が０．２重量％以上４．５重量％未満の下記一般式（１２）で表される化合物を含むことにより、極めて高い浸透性を有し、かつ液中で分離することなく安定で、安全性の高い記録液を得ることができる。
【００５１】
作用については、未だ明らかではないが、以下のように推測される。
水に対する溶解度が０．２〜４．５重量％のポリオールは、水を主成分とする記録液中で表面に吸着しやすく、かついわゆる界面活性剤と比べ、分子量が比較的小さいため、表面への吸着速度が著しく高い。すなわち、ポリオールが表面に吸着することで、界面活性剤のように液体の表面張力を速やかに低下させることができる。しかしながら、ポリオールは界面活性剤と比べ、親水性・疎水性の差が小さいため、ポリオールのみで高い浸透性を得るためには、多量に添加しなければならなかった。このとき、ポリオールを多量に添加した記録液は、安全性、相分離、着色剤への吸着そして凝集、場合によっては臭気などの問題があり、好ましくはなかった。一方、成分（B）の界面活性剤も表面張力を下げ、浸透性を向上させることが知られているが、界面活性剤分子の大きさあるいはその形状から、表面への吸着速度は必ずしも高くはないため、十分な浸透性を得ることができなかった。
【００５２】
そこで、成分（Ａ）と成分（Ｂ）とを併用すると、相乗効果によりごく少量の使用で著しく高い浸透特性が得られることを見出し、本発明に至った。
【００５３】
２０℃の水に対する溶解度が０．２重量％以上４．５重量％未満のポリオールが下記一般式（１２）で表される１，３−ジオールであると、浸透特性の改善がより効果的であり、少量の添加ですむため、安全面、臭気などの点から、さらに好ましい。この理由は定かでないが、一般式（１２）のような１，３−ジオールは分子構造上、非対称でかつ分岐構造を有しているため、表面への吸着効率、速度を向上させ、よって浸透性を効率良く改善できると考える。
【００５４】
【化２７】
0003995231.tif 000021
（(12)式中、Ｒ1およびＲ2は水素またはアルキル基であり、Ｒ3はアルキル基である。Ｒ1、Ｒ2は同時に水素ではなく、かつ、Ｒ1、Ｒ2およびＲ3の合計炭素数は３〜９である）
【００５５】
さらに好ましくは、成分（Ａ）は、２−エチル−１，３−ヘキサンジオール（２０℃における水に対する溶解度：４．２％）、２，２，４−トリメチル−１，３−ペンタンジオール（２０℃における水に対する溶解度：２％）から選ばれる少なくとも一つであることが、得られる記録液の安全性や保存安定性の点から好ましい。また、いずれも工業的に有用な材料であり、比較的大量に扱われているため、比較的低コストで記録液の製造が可能という利点もある。
【００５６】
記録液中の添加量について説明する。成分（Ｂ）の添加量は記録液全量に対して０．０１重量％以上が好ましく、０．０５重量％以上が更に好ましく、４重量％以下が好ましく、２重量％以下が更に好ましい。成分（Ｂ）の添加量が記録液全量に対して０．０１重量％以上であると、浸透性の改善が良好となり、また４重量％以下だと、記録液中に安定に溶解し、記録液の保存安定性、インクジェットでの噴射安定性が良好となる。同様に、成分（Ａ）の添加量が記録液全量に対して、０．１重量％以上が好ましく、０．５重量％以上が更に好ましく、８重量％以下が好ましく、５重量％以下が更に好ましい。０．１重量％以上であると、浸透性の改善が良好となり、８重量％以下だと、記録液中で安定に溶解し、記録液の保存安定性、インクジェットでの噴射安定性が良好となる。水に対する溶解度が低く、単独に記録液中に添加した場合には環境条件により分離しやすい成分（Ａ）を成分（Ｂ）が相溶化することで安定な記録液を得ることができる。記録液の安定性のみならず、成分（Ａ）と成分（Ｂ）との混合が相乗効果を発揮し、それぞれを単独で含有した記録液に比べ、少量の添加で高い浸透性を得ることができる。すなわち、従来の多価アルコールのエーテル類などを多量に加えて浸透性をあげた記録液に比べ、記録液中への添加量が少ない状態で効果が得られるため、溶剤臭が少ない、記録液自体の安全性も高いなどの利点もある。また、特許第２８９４５６８号には、色素と液媒体とを含む組成物であって、前記液媒体中に６０重量％以上の水及び０．２〜３０重量％の炭素数７〜１０のアルキレングリコールを含有するインクジェット用インクが提案されているが、炭素数７〜１０のアルキレングリコールであっても、水酸基の結合位置あるいは炭素数により、その化合物の水に対する親和性や、それらを含有するインクの浸透性に、大きな違いを生じることはまったくもって明らかである。本発明の成分（Ａ）は、特許第２８９４５６８号中の例示化合物に含まれていないだけでなく、本発明者等により、多岐にわたる化合物の中から鋭意検討の末、見出されたものであり、さらに、成分（Ａ）と成分（Ｂ）とを組み合わせた本発明は、「炭素数７〜１０のアルキレングリコール」であれば有効だとする特許第２８９４５６８号と比べ、インクの浸透性あるいは画像滲みの点で効果の差は歴然である。
【００５７】
また、インクに熱エネルギーを付与して微細孔から液滴としてインクを吐出させて記録を行ういわゆるバブルやサーマル方式等の記録方法において、吐出安定性を得るために従来では２−プロパノールを添加する方法が有るが、替りに成分（Ａ）を添加することによって、熱素子への濡れ性が改良され、少量の添加量でも吐出安定性及び周波数安定性が得られ、２−プロパノールの使用に伴う安全性に関する問題も改善される。
【００５８】
また、２−ピロリドンを記録液に添加すると、画像濃度の向上とともに裏抜けを防止する上で優れた効果が得られることを見出した。これは、２−ピロリドンを含有することで、紙表面に対して記録液が濡れ拡がりやすくなり、相対的に紙の厚み方向への浸透が抑えられるため、紙表面近傍に着色剤をとどまりやすくなるためであると推測される。２−ピロリドンの添加量は、０．０５重量％以上が好ましく、０．５重量％以上が更に好ましく、８重量％以下が好ましく、４重量％以下が更に好ましい。
【００５９】
さらに本発明の記録液には記録液の乾燥による目詰まりの防止、及び本発明の記録液の溶解安定性を向上する目的で湿潤剤を５重量％〜５０重量％含有することにより、インクジェットヘッドの吐出口で、記録液中の水分が蒸発した場合でも目詰まりを起しにくく正常な印字を行うことができ、仮に目詰まりを起しても簡単なクリーニング操作で正常な印字状態に回復できることを見出した。湿潤剤としては、低揮発性水溶性有機溶媒が好ましい。また、低揮発性水溶性有機溶媒は、本発明の成分（Ｂ）および成分（Ａ）の溶解助剤として働くことで、より一層記録液の保存安定性、噴射安定性を高めることができる。低揮発性水溶性有機溶媒としては、エチレングリコール、ジエチレングリコール、トリエチレングリコール、テトラエチレングリコール、プロピレングリコール、ジプロピレングリコール、トリプロピレングリコール、ポリエチレングリコール、ポリプロピレングリコール、１，３−ブタンジオール、２，３−ブタンジオール、１，４−ブタンジオール、１，５−ペンタンジオール、２−メチル−２，４−ペンタンジオール、１，６−ヘキサンジオール、グリセリン、１，２，６−ヘキサントリオール、１，２，４−ブタントリオール、１，２，３−ブタントリオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類；２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド等のアミド類；モノエタノールアミン、ジエタノールアミン、トリエタノールアミン、モノエチルアミン、ジエチルアミン、トリエチルアミン等のアミン類、ジメチルスルホキシド、スルホラン、チオジエタノール、チオジグリコール等の含硫黄化合物類、プロピレンカーボネート、炭酸エチレン等である。これらの溶媒は、水とともに単独もしくは、複数混合して用いられる。
【００６０】
特に、成分（Ｂ）、成分（Ａ）との相溶性の点から，グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、N-メチル−２−ピロリドン、Ｎ−ヒドロキシエチル−２−ピロリドン、１，３−ジメチル−２−イミダゾリジノンから選ばれる少なくとも一つが好ましい。さらに、安全性、価格などの点からグリセリン、ジエチレングリコールを単独あるいは混合して使用するのが好適である。
【００６１】
記録液組成物中でのこれら低揮発性水溶性有機溶媒の添加量は上記のように５重量％以上が好ましく、８重量％以上が更に好ましく、５０重量％以下が好ましく、３０重量％以下が更に好ましい。５重量％以上では、記録液中の水分蒸発抑制効果が十分であり、記録液の保存安定性、噴射安定性が良好なものとなる。５０重量％以下だと、インクジェットでの噴射安定性が良好となり、印字後の画像部のコックリングが良好となる。
【００６２】
インクジェット記録方法で、高画質を得るためには、インクジェットヘッドを構成する部材に対する記録液の濡れ性の調節が重要である。このように、濡れ性の調節などのため、本発明の記録液に、さらに界面活性剤を添加することも可能である。界面活性剤としては、例としてポリオキシエチレンアルキルエーテルサルフェートのアンモニウム塩等のアニオン性界面活性剤、第４級アンモニウム塩等のカチオン系界面活性剤、イミダゾリン誘導体等の両性界面活性剤、、ポリオキシエチレンアルキルフェニルエーテル、ポリオキシエチレンアルキルエステル、ポリオキシエチレンアルキルアミン、ポリオキシエチレンアルキルアミド、ソルビタン脂肪酸エステル、ポリオキシエチレンソルビタン脂肪酸エステル、アセチレンアルコールのエチレンオキサイド添加物等のノニオン系界面活性剤、フッ素系界面活性剤等が挙げられる。
これら界面活性剤は、記録液を所望の物性になるように添加されることが望ましい。
【００６３】
本発明に用いられる色材としては、例えば、顔料及び／または染料のいずれでも良いが、これに限られるものではない。
【００６４】
色材として用いられる水溶性染料としては、カラーインデックスにおいて酸性染料、直接性染料、塩基性染料、反応性、食用染料に分類される染料が用いられる。これら染料は複数の種類を混合して用いても良いし、或いは必要に応じて顔料等の他の色素と混合して用いても良い。これら色材は本発明の効果を妨げない範囲で添加される。
【００６５】
これら染料を具体的に挙げれば、酸性染料及び食用染料として
Ｃ．Ｉ．アシッド・イエロー  １７，２３，４２，４４，７９，１４２
Ｃ．Ｉ．アシッド・レッド  １，８，１３，１４，１８，２６，２７，３５，３７，４２，５２，８２，８７，８９，９２，９７，１０６，１１１，１１４，１１５，１３４，１８６，２４９，２５４，２８９
Ｃ．Ｉ．アシッド・ブルー  ９，２９，４５，９２，２４９
Ｃ．Ｉ．アシッド・ブラック  １，２，７，２４，２６，９４
Ｃ．Ｉ．フード・イエロー  ２，３，４
Ｃ．Ｉ．フード・レッド  ７，９，１４
Ｃ．Ｉ．フード・ブラック  １，２
【００６６】
直接性染料として
Ｃ．Ｉ．ダイレクト・イエロー  １，１２，２４，２６，３３，４４，５０，１２０，１３２，１４２，１４４，８６
Ｃ．Ｉ．ダイレクト・レッド  １，４，９，１３，１７，２０，２８，３１，３９，８０，８１，８３，８９，２２５，２２７
Ｃ．Ｉ．ダイレクト・オレンジ  ２６，２９，６２，１０２
Ｃ．Ｉ．ダイレクト・ブルー  １，２，６，１５，２２，２５，７１，７６，７９，８６，８７，９０，９８，１６３，１６５，１９９，２０２
Ｃ．Ｉ．ダイレクト・ブラック  １９，２２，３２，３８，５１，５６，７１，７４，７５，７７，１５４，１６８，１７１
【００６７】
塩基性染料として
Ｃ．Ｉ．ベーシック・イエロー  １，２，１１，１３，１４，１５，１９，２１，２３，２４，２５，２８，２９，３２，３６，４０，４１，４５，４９，５１，５３，６３，６４，６５，６７，７０，７３，７７，８７，９１
Ｃ．Ｉ．ベーシック・レッド  ２，１２，１３，１４，１５，１８，２２，２３，２４，２７，２９，３５，３６，３８，３９，４６，４９，５１，５２，５４，５９，６８，６９，７０，７３，７８，８２，１０２，１０４，１０９，１１２
Ｃ．Ｉ．ベーシック・ブルー  １，３，５，７，９，２１，２２，２６，３５，４１，４５，４７，５４，６２，６５，６６，６７，６９，７５，７７，７８，８９，９２，９３，１０５，１１７，１２０，１２２，１２４，１２９，１３７，１４１，１４７，１５５
Ｃ．Ｉ．ベーシック・ブラック  ２，８
【００６８】
反応性染料として
Ｃ．Ｉ．リアクティブ・ブラック  ３，４，７，１１，１２，１７
Ｃ．Ｉ．リアクテイブ・イエロー  １，５，１１，１３，１４，２０，２１，２２，２５，４０，４７，５１，５５，６５，６７
Ｃ．Ｉ．リアクティブ・レッド  １，１４，１７，２５，２６，３２，３７，４４，４６，５５，６０，６６，７４，７９，９６，９７
Ｃ．Ｉ．リアクティブ・ブルー  １，２，７，１４，１５，２３，３２，３５，３８，４１，６３，８０，９５
等が使用できる。染料としては、特に酸性染料及び直接性染料が好ましく用いることができ、本発明記録液の溶解安定性の向上や、色調、耐水性、耐光性で優れた効果が得られる。
【００６９】
記録液組成物中の色材としての染料の添加量は、０．５重量％以上が好ましく、２重量％以上が更に好ましく、２５重量％以下が好ましく、１５重量％以下が更に好ましい。
【００７０】
顔料は、特にその種類を限定すること無く、無機顔料、有機顔料を使用することができる。染料に比べ、記録液中で溶解せず、粒子として分散しているので、同じ浸透特性の記録液であっても紙の奥深くに浸透しにくく、よって、画像濃度も高く、裏抜けの少ない良好な画質を得ることが可能になる。
【００７１】
無機顔料としては、酸化チタン及び酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。
【００７２】
これらの顔料のうち、水と親和性の良いものが好ましく用いられる。記録液組成物中の色材としての顔料の添加量は、０．５重量％以上が好ましく、２重量％以上が更に好ましく、２５重量％以下が好ましく、１５重量％以下が更に好ましい。
【００７３】
本発明において好ましく用いられる顔料の具体例として、黒色用としては、ファーネスブラック、ランプブラック、アセチレンブラック、チャンネルブラック等のカーボンブラック（Ｃ．Ｉ．ピグメントブラック７）類、または銅、鉄（Ｃ．Ｉ．ピグメントブラック１１）、酸化チタン等の金属類、アニリンブラック（Ｃ．Ｉ．ピグメントブラック１）等の有機顔料があげられる。さらに、カラー用としては、Ｃ．Ｉ．ピグメントイエロー１、３、１２、１３、１４、１７、２４、３４、３５、３７、４２（黄色酸化鉄）、５３、５５、８１、８３、９５、９７、９８、１００、１０１、１０４、１０８、１０９、１１０、１１７、１２０、１３８、１５０、１５３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２（パーマネントレッド２Ｂ（Ｂａ））、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３（フタロシアニンブルー）、１６、１７：１、５６、６０、６３、Ｃ．Ｉ．ピグメントグリーン１、４、７、８、１０、１７、１８、３６、等がある。
【００７４】
これらに用いられるブラック用の顔料はカーボンブラックであることが好ましい。ブラック記録液としてカーボンブラックは色調に優れるとともに、耐水性、退光性、分散安定性に優れ、且つ安価である。
【００７５】
その他顔料（例えばカーボン）の表面を樹脂等で処理し、水中に分散可能としたグラフト顔料や、顔料（例えばカーボン）の表面にスルホン基やカルボキシル基等の官能基を付加し水中に分散可能とした加工顔料等が使用できる。
【００７６】
また、顔料をマイクロカプセルに包含させ、該顔料を水中に分散可能なのものとしたものであっても良い。
【００７７】
本発明の好ましい態様を更に記載する。前記記録液中の顔料は平均粒径が１０ｎｍ〜２００ｎｍの範囲であることが好ましい。ここでいう平均粒径とは、体積累積パーセント５０％の値をさす。体積累積パーセント５０％の値を測定するには、例えば、記録液中のブラウン運動を行っている粒子にレーザー光を照射し、粒子から戻ってくる光（後方散乱光）の振動数（光の周波数）の変化量から粒子径を求める動的光散乱法（ドップラー散乱光解析）といわれる方法を用いることができる。
【００７８】
色材を顔料とすると耐水性や耐光性が良好になり、更に記録媒体の層を記録液が抜け、裏面までしみ出してまう裏抜け（以下単に裏抜けと記す）を防止できる。顔料は記録液中に溶解せず分散しているためにインクジェットで印字された際、記録媒体中で記録液の液体成分より記録媒体の中に入りにくく、記録媒体の表面近傍にとどまるため、乾燥性は速いが裏抜けを防止することができる。平均粒径が１０ｎｍ以上であると裏抜けを防止する効果が大きく、２００ｎｍ以下では記録液の分散安定性が良好であり、吐出安定性が良好となる。
【００７９】
顔料は分散剤で水性媒体中に分散させて得られた顔料分散液として記録液に添加されるのが好ましい。好ましい分散剤としては、従来公知の顔料分散液を調整するのに用いられる公知の分散剤を使用することができる。高分子分散剤として例えば以下のものが挙げられる。
【００８０】
親水性高分子として、天然系ではアラビアガム、トラガンガム、グーアガム、カラヤガム、ロー力ストビーンガム、アラビノガラクトン、ペクチン、クインスシードデンプン等の植物性高分子、アルギン酸、カラギーナン、寒天等の海藻系高分子、ゼラチン、カゼイン、アルブミン、コラーゲン等の動物系高分子、キサンテンガム、デキストラン等の微生物系高分子、半合成系ではメチルセルロース、エチルセルロース、ヒドロキシエチルセルロース、ヒドロキシプロピルセルロース、カルボキシメチルセルロース等の繊維素系高分子、デンプングリコール酸ナトリウム、デンプンリン酸エステルナトリウム等のデンプン系高分子、アルギン酸ナトリウム、アルギン酸ブロピレングリコールエステル等の海藻系高分子、純合成系ではポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸共重合体−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等があげられる。
【００８１】
これらの共重合体は重量平均分子量が３，０００以上が好ましく、５，０００以上が更に好ましく、７，０００以上が最も好ましく、５０，０００以下が好ましく、３０，０００以下が更に好ましく、最も好ましくは１５，０００が最も好ましい。高分子分散剤の添加量は、顔料を安定に分散させ、本発明の他の効果を失わせない範囲で適宣添加されて良い。顔料と分散剤との比としては１：０．０６〜１：３の範囲が好ましく、より好ましくは１：０．１２５〜１：３の範囲である。
【００８２】
また、水溶性界面活性剤を顔料分散剤として使用することも可能である。この場合、その使用量に対するインク粘度の上昇が高分子分散剤を使用した場合よりも小さく、インクジェット記録法に用いたときに良好な吐出特性の顔料インクを得やすい。
【００８３】
顔料分散剤として使用する水溶性界面活性剤の具体例として、例えばアニオン界面活性剤としてはアルキルアリルまたはアルキルナフタレンスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルカンオレフィンスルホン酸塩、ポリオキシエチレンアルキルエーテルリン酸塩、ポリオキシエチレンアルキルエーテル硫酸エステル塩、エーテルカルボキシレート、スルホコハク酸塩、α−スルホ脂肪酸エステル、脂肪酸塩、高級脂肪酸とアミノ酸の縮合物、ナフテン酸塩等がある。
【００８４】
カチオン界面活性剤としてはアルキルアミン塩、ジアルキルアミン塩、脂肪族アミン塩、ベンザルコニウム塩、第４級アンモニウム塩、アルキルピリジニウム塩、イミダゾリニウム塩、スルホニウム塩、ホスホニウム塩等がある。
【００８５】
ノニオン系界面活性剤としてはポリオキシエチレンアルキルエーテル、ポリオキシエチレンアルキルアリルエーテル、ポリオキシエチレンアルキルフェニルエーテル、ポリオキシエチレングリコールエステル、ポリオキシエチレン脂肪酸アミド、ポリオキシエチレン脂肪酸エステル、ポリオキシエチレンポリオキシプロピレングリコール、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、アミンオキシド、ポリオキシエチレンアルキルアミン、グリセリン脂肪酸エステル、ソルビタン脂肪酸エステル、ポリオキシエチレンソルビタン脂肪酸エステル、ポリオキシエチレンソルビトール脂肪酸エステル、アルキル（ポリ）グリコキシド等がある。
【００８６】
両性界面活性剤としてはイミダゾリニウムベタイン等のイミダゾリン誘導体、ジメチルアルキルラウリルベタイン、アルキルグリシン、アルキルジ（アミノエチル）グリシン等がある。分散剤としての界面活性剤の添加量は、顔料を安定に分散させ、本発明の他の効果を失わせない範囲で適宣添加されて良い。
【００８７】
上記記録液中の分散剤はカルボキシル基が結合していることが更に好ましい。分散剤にカルボキシル基が結合していると、分散安定性が向上するばかりではなく、高品位な印字品質が得られるとともに、印字後の記録媒体の耐水性がより向上する。更に、上記の裏抜けを防止する効果が得られる。特に、カルボキシル基が結合している分散剤で分散した顔料と、成分（Ａ）、成分（Ｂ）とを併用した場合においては、普通紙などの比較的サイズ度の高い記録媒体に印字した場合においても、十分な乾燥速度が得られ、且つ、裏抜けが少ないという効果が得られる。これは、カルボン酸の解離定数が他の酸基に比較して小さい為、顔料が記録媒体に付着した後、記録液のｐＨ価の低下や、記録媒体表面近傍に存在するカルシウムなどの多価金属イオンとの相互作用などにより、分散剤自体の溶解度が低下し、分散剤自体や顔料が凝集する為と推定される。
【００８８】
また、より好ましい別の形態としては、記録液中の顔料が表面改質されカルボキシル基が直接顔料に結合され水中に分散されている形態があげられる。この場合、顔料が表面改質されカルボキシル基が結合しているために、分散安定性が向上するばかりではなく、上述と同様な作用により高品位な印字品質が得られるとともに、印字後の記録媒体の耐水性がより向上する。またこの形態の記録液は乾燥後の再分散性に優れるため、長期間印字を休止し、インクジェットヘッドのノズル付近の記録液の水分が蒸発した場合も目詰まりを起こさず簡単なクリーニング動作で容易に良好な印字が行えるようになる。
【００８９】
また、近年急速に普及しつつある不可視記録液によるバーコード印刷、消印印刷への適用も可能である。この場合、通常の染料や、顔料のかわりに、可視領域に吸収を持たず、赤外線や紫外線に吸収をもつ赤外線吸収剤あるいは紫外線吸収剤を記録液中に添加する。
【００９０】
本発明の記録液には上記着色剤、湿潤剤、界面活性剤の他に従来知られている添加剤を加えることができる。
【００９１】
例えば、本発明の水性記録液には樹脂エマルジョンが添加されていても良い。本発明に用いることのできる樹脂エマルジョンとは、連続相が水であり、分散相が次の様な樹脂成分であるエマルジョンを意味する。分散相の樹脂成分としてはアクリル系樹脂、酢酸ビニル系樹脂、スチレン−ブタジエン系樹脂、塩化ビニル系樹脂、アクリル−スチレン系樹脂、ブタジエン系樹脂、スチレン系樹脂などがあげられる。この樹脂は親水性部分と疎水性部分とを併せ持つ重合体であるのが好ましい。また、これらの樹脂成分の粒子径はエマルジョンを形成する限り特に限定されないが、１５０ｎｍ以下が好ましく、より好ましくは５〜１００ｎｍである。
【００９２】
これらの樹脂エマルジョンは、樹脂粒子を、場合によって界面活性剤とともに水に混合することによって得ることができる。
【００９３】
市販の樹脂エマルジョンとしては、マイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）、ボンコート５４５４（スチレン−アクリル系樹脂エマルジョン、大日本インキ化学工業株式会社製）、ＳＡＥ−１０１４（スチレン−アクリル系樹脂エマルジョン、日本ゼオン株式会社製）、サイビノールＳＫ−２００（アクリル系樹脂エマルジョン、サイデン化学株式会社製）、などがあげられる。本発明に使用する記録液は、樹脂エマルジョンを、その樹脂成分が記録液の０．１重量％以上が好ましく、１重量％以上が更に好ましく、４０重量％以下が好ましく、２５重量％以下が更に好ましい。
【００９４】
樹脂エマルジョンは、増粘・凝集する性質を持ち、着色成分の紙深さ方向への浸透を抑制し、さらに記録材への定着を促進する効果を有する。また、樹脂エマルジョンの種類によっては記録材上で皮膜を形成し、印刷物の耐擦性をも向上させる効果を有する。
【００９５】
また、記録液中の水分蒸発を抑制するなどの目的で、記録液組成物は糖を含有していても良い。糖類の例としては、単糖類、二糖類、オリゴ糖類（三糖類および四糖類を含む）および多糖類があげられ、好ましくはグルコース、マンノース、フルクトース、リボース、キシロース、アラビノース、ガラクトース、マルトース、セロビオース、ラクトース、スクロース、トレハロース、マルトトリオースなどがあげられる。ここで、多糖類とは広義の糖を意味し、α−シクロデキストリン、セルロースなど自然界に広く存在する物質を含む意味に用いることとする。
【００９６】
また、これらの糖類の誘導体としては、前記した糖類の還元糖（例えば糖アルコール（一般式ＨＯＣＨ2（ＣＨＯＨ）nＣＨ2ＯＨ（ここでｎ＝２〜５の整数を表す）で表される）、酸化糖（例えば、アルドン酸、ウロン酸など）、アミノ酸、チオ酸などがあげられる。特に糖アルコールが好ましく、具体例としてはマルチトール、ソルビットなどがあげられる。
【００９７】
これら糖類の含有量は、記録液組成物の０．１重量％以上が好ましく、０．５重量％以上が更に好ましく、４０重量％以下が好ましく、３０重量％以下が更に好ましい。
【００９８】
その他アルギン酸ナトリウムを含有させても良い。アルギン酸ナトリウムは、褐藻類にのみ含まれる物質で、主に細胞膜或いは細胞間隙物質として存在する親水性高分子電解質である。化学的にはβ−１，４結合するＤ−Mannuronic  acid〔Ｍ〕と、α−１，４結合するＬ−Guluronic  acid〔Ｇ〕の重合体である。増粘作用、安定化作用、分散作用、ゲル化作用、フィルム形成作用等の効果がある。インクジェット記録液に添加すると、pHによる粘度変化、塩類による析出、多価陽イオンとのゲル化により、単色の滲み（フェザリング）や異なる色間の滲み（カラーブリード）が改善できる。
【００９９】
防腐防黴剤としてはデヒドロ酢酸ナトリウム、ソルビン酸ナトリウム、２−ピリジンチオール−１−オキサイドナトリウム、安息香酸ナトリウム、ペンタクロロフェノールナトリウム等が本発明に使用できる。
【０１００】
ｐＨ調整剤としては、調合される記録液に悪影響をおよぼさずにｐＨを所望の値に調整できるものであれば、任意の物質を使用することができる。
【０１０１】
その例として、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
【０１０２】
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
【０１０３】
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等がある。
この他その目的に応じて水溶性紫外線吸収剤を添加することもできる。
【０１０４】
本発明の記録液は、水性記録液を微細な吐出口より液滴として吐出、飛翔させ記録媒体にカラー画像を形成するインクジェット記録方法にとりわけ好適に用いられるが、水性ペン、水性マーカー、水性ボールペンなどの一般の筆記用具や記録計、ペンプロッター用の記録液として使用できることは云うまでもない。また、本発明の記録液は、上記用途に限定されるものではない。
【０１０５】
インクジェット記録方法に使用する場合、記録液粘度を所望の値に調節する必要がある。ヘッドの吐出力に依存するものの、一般に記録液の粘度は１０ｍＰａ・ｓ以下であることが好ましい。１０ｍＰａ・ｓ以下であることによりインクジェットにて十分な吐出が行え、画像が良好なものとなる。
【０１０６】
本発明の記録液を用いて記録を行うのに好適な方法としては、記録液に、記録信号に対応した熱エネルギーを与え、該熱エネルギーにより液滴を発生させ、記録媒体に画像を形成する方法が挙げられる。
【０１０７】
記録媒体はパルプ繊維を主成分としサイズ度１０ｓ以上，透気度５〜５０ｓであることが好ましい。このような記録媒体に対して本発明の記録液により印字を行えば、記録媒体の両面にインクジェット記録方法により印字を行っても、裏面の画像により画像の認識を妨げられるようなことはない。ここでいうサイズ度とは紙のステキヒト・サイズ度試験方法ＪＩＳ  Ｐ８１２２−７６、透気度とは紙及び板紙の透気度試験方法  ＪＩＳ  Ｐ８１１７−８０に従って行う。サイズ度が１０ｓ以上だと記録液が裏面まで浸透することがないため、裏抜けが発生せず、透気度が５ｓ以上の場合、記録液が裏面まで浸透することがないため、裏抜けが発生せず、５０ｓ以下の場合、印字品質や乾燥性に問題は無く、コストも安価である。また、電子写真用転写紙、印刷用紙、タイプライター用紙、ワイヤードットプリンター用紙、ワードプロセッサー用紙、レター用紙、レポート用紙等種々のノンコートの普通紙と同様に扱うことができ、それに伴い利用者が他の普通紙と分別する手間がなくなる。また、生産上も基本的に現有の抄紙機で生産可能であり、設備投資を最小限に押さえることができる。またこれら他の記録方式の用途にも共通に使用することができる。
【０１０８】
本発明に使用するパルプ繊維の材料としてはインクジェットプロセスに影響無い物であればパルプの種類、処理方法は問わず適宜に使用できる。また非木材パルプ（ケナフ、亜麻、竹、海草等）や古紙パルプを用いても良いしこれを主体としても良い。好ましくはＬＢＫＰやＮＢＫＰに代表される化学パルプである。これらパルプの抄紙は一般の普通紙同様公知のサイズ剤、填料、その他抄紙助剤を必要に応じて用い、常法により抄紙される。
【０１０９】
サイズ剤としてはロジンサイズ、ＡＫＤ、塩化ナトリウム、塩化カリウム、スチレン−マレイン酸コポリマー、第４級アンモニウム塩、アルニケル無水コハク酸、石油樹脂系サイズ、エピクロルヒドン、カチオン澱粉、アクリルアミド等がある。
【０１１０】
填料としてはクレー、炭酸カルシウム、タルク、二酸化チタン、合成シリカ等が挙げられる。
【０１１１】
さらに紙力増強剤、歩留まり向上剤、定着剤、染料、その他抄紙助剤が添加される。
【０１１２】
本出願人は、鋭意検討を重ねた結果、本発明の記録液をインクジェット記録装置に用いて、記録ヘッドから吐出される１滴あたりの吐出量Ｖ（ｐｌ）が、下記の式（１４）で示される関係を満足するようにして記録を行うことにより、いわゆる普通紙に対する印字において、裏抜けが少なく、かつべた画像が埋まり良く、白抜けのない良好な画像が得られることを見出した。
【０１１３】
２．５×１０8／Ｒ2.6  ≦  Ｖ  ≦  ６．０×１０8／Ｒ2.6……(14)
ここで、Ｒは、パルプ繊維を主成分とし、サイズ度１０ｓ以上，透気度５〜５０ｓである記録媒体に対して記録を行うときの、液滴が打ち込まれる密度を単位長さに対する打ち込み数として表したものであり、単位はｄｐｉ（＝ Dot Per Inch) を用いる。シリアルタイプのインクジェットプリンターの場合、ヘッドの走査方向（主走査方向）と紙搬送方向（副走査方向）での打ち込み密度が異なる場合があるが、この場合は、単位面積あたりの打ち込み数を主走査方向と副走査方向とで均等になるように換算した値を用いるのが好ましい。
【０１１４】
式（１４）は、種々の記録液に対して鋭意検討してきた結果、得られた式であるが、式（１４）の左側はべた画像を普通紙上に形成したときに白筋などを発生せず、高い画像濃度を得るのに適した関係を示し、式の右側は、過剰な記録液を付着させることによる裏抜け濃度の増大やにじみの発生などを防ぐのに適した関係を示す。いずれの関係も本発明の記録液の普通紙に対する優れた浸透特性があって初めて成立する関係である。
【０１１５】
本発明の記録液は、浸透性が高く、かつにじみのない高品質な画像が得られるため、通常では困難であった高速記録プロセスへの適用が可能である。すなわち、記録媒体上で画素領域の少なくとも一部が重なるように、同一あるいは別個の吐出口より複数の記録液液滴を吐出、飛翔させ記録媒体に画像を形成する記録方法において、記録媒体上で重なりを生じる二つの記録液液滴の吐出時間差を０．１２５ミリ秒以下とすることにより、非常に高速記録が可能になる。近年、インクジェットプリンターに間する技術は目覚しい進歩をとげ、印字速度も向上しているものの、ある程度の高画質を維持するためには、隣接する位置関係にあるドットは連続で形成せず、一方が紙中に染み込むまで、もう一方のインク着弾させなかった。すなわち、いわゆるマルチパス印字と呼ばれる方法により、印字速度を犠牲にさせながら、高画質印字を達成していると言える。本発明の記録液は、非常に高い浸透特性を示すため、従来では成し得なかったシングルパスでの高画質印字が可能となった。
【０１１６】
本発明の記録液を収容した記録液カートリッジおよび記録液カートリッジを具備するインクジェット記録装置について、添付図面を参照して説明するが、以下は構成例のひとつに過ぎず、本発明になんら限定を加えるものではない。
【０１１７】
図１は本発明の記録液を収容した記録液収容部を備えた記録液カートリッジを搭載するシリアル型インクジェット記録装置の機構部の概略正面図である。
【０１１８】
このインクジェット記録装置の機構部は、両側の側板１，２間に主支持ガイドロッド３及び従支持ガイドロッド４を略水平な位置関係で横架し、これらの主支持ガイドロッド３及び従支持ガイドロッド４でキャリッジユニット５を主走査方向に摺動自在に支持している。キャリッジユニット５には、それぞれイエロー（Ｙ）インク、マゼンタ（Ｍ）インク、シアン（Ｃ）インク、ブラック（Ｂｋ）インクをそれぞれ吐出する４個のヘッド６を、その吐出面（ノズル面）６ａを下方に向けて搭載し、またキャリッジユニット５のヘッド６の上側には４個のヘッド６に各々記録液を供給するための各色のインク供給体である４個の記録液カートリッジ７ｙ，７ｍ，７ｃ，７ｋを交換可能に搭載している。
【０１１９】
そして、キャリッジユニット５は主走査モータ８で回転される駆動プーリ（駆動タイミングプーリ）９と従動プーリ（アイドラプーリ）１０との間に張装したタイミングベルト１１に連結して、主走査モータ８を駆動制御することによってキャリッジ５、即ち４個のヘッド６を主走査方向に移動するようにしている。
【０１２０】
また、側板１，２をつなぐ底板１２上にサブフレーム１３，１４を立設し、このサブフレーム１３，１４間に用紙１６を主走査方向と直交する副走査方向に送るための搬送ローラ１５を回転自在に保持している。そして、サブフレーム１４側方に副走査モータ１７を配設し、この副走査モータ１７の回転を搬送ローラ１５に伝達するために、副走査モータ１７の回転軸に固定したギヤ１８と搬送ローラ１５の軸に固定したギヤ１９とを備えている。
【０１２１】
さらに、側板１とサブフレーム１２との間には、ヘッド６の信頼性維持回復機構（以下、「サブシステム」という。）２１を配置している。サブシステム２１は、各ヘッド６の吐出面をキャッピングする４個のキャップ手段２２をホルダ２３で保持し、このホルダ２３をリンク部材２４で揺動可能に保持して、キャリッジユニット５の主走査方向の移動でホルダ２３に設けた係合部２５にキャリッジユニット５が当接することで、キャリッジユニット５の移動に従ってホルダ２３がリフトアップしてキャップ手段２２でインクジェットヘッド６の吐出面６ａをキャッピングし、キャリッジユニット５が印写領域側へ移動することで、キャリッジユニット５の移動に従ってホルダ２３がリフトダウンしてキャップ手段２２がインクジェットヘッド６の吐出面６ａから離れるようにしている。
【０１２２】
なお、キャップ手段２２は、それぞれ吸引チューブ２６を介して吸引ポンプ２７に接続すると共に、大気開放口を形成して、大気開放チューブ及び大気開放バルブを介して大気に連通している。また、吸引ポンプ２７は吸引した廃液を、ドレインチューブ等を介して図示しない廃液貯留槽に排出する。
【０１２３】
さらに、ホルダ２３の側方には、インクジェットヘッド６の吐出面６ａをワイピングする繊維部材、発泡部材或いはゴム等の弾性部材からなるワイピング手段であるワイパブレード２８をブレードアーム２９に取付け、このブレードアーム２９は揺動可能に軸支し、図示しない駆動手段で回動されるカムの回転によって揺動させるようにしている。
【０１２４】
次に、記録液カートリッジ７について図２、図３を参照して説明する。ここで、図２は記録装置に装填する前の記録液カートリッジの外観斜視図、図３は記録液カートリッジの正断面図である。
【０１２５】
記録液カートリッジ７は、図３に示すように、カートリッジ本体４１内に所要の色の記録液を吸収させた記録液吸収体４２を収容してなる。カートリッジ本体４１は、上部に広い開口を有するケース４３の上部開口に上蓋部材４４を接着又は溶着して形成したものであり、例えば樹脂成型品からなる。また、記録液吸収体４２は、ウレタンフォーム体等の多孔質体からなり、カートリッジ本体４１内に圧縮して挿入した後、インクを吸収させている。
【０１２６】
カートリッジ本体４１のケース４３底部には記録ヘッド６へ記録液を供給するための記録液供給口４５を形成し、この記録液供給口４５内周面にはシールリング４６を嵌着している。また、上蓋部材４４には大気開放口４７を形成している。
【０１２７】
そして、カートリッジ本体４１には、装填前の状態で、インク供給口４５を塞ぐとと共に装填時や輸送時などのカートリッジ取扱い時、或いは真空包装時による幅広側壁に係る圧力でケース４３が圧縮変形されて内部の記録液が漏洩することを防止するため、キャップ部材５０を装着している。
【０１２８】
また、大気開放口４７は、図２に示すように、酸素透過率が１００ｍｌ／ｍ2以上のフィルム状シール部材５５を上蓋部材４４に貼着してシールしている。このシール部材５５は大気開放口４７と共にその周囲に形成した複数本の溝４８をもシールする大きさにしている。このように大気開放口４７を酸素透過率が１００ｍｌ／ｍ2以上のシール部材５５でシールすることで、記録液カートリッジ７を透気性のないアルミラミネートフィルム等の包装部材を用いて減圧状態で包装することにより、記録液充填時やインク吸収体４２とカートリッジ本体４１との間に生じる空間Ａ（図３参照）にある大気のためにインク中に気体が溶存したときでも、シール部材５５を介して記録液中の空気が真空度の高いカートリッジ本体４１外の包装部材との間の空間に排出され、記録液の脱気度が向上する。
【０１２９】
また、図４には、本発明の記録液を収容した記録液収容部と、記録液滴を吐出させるためのヘッド部を備えた記録液カートリッジの構成例を示し、説明する。
すなわち、記録ユニット３０は、シリアルタイプのものであり、インクジェットヘッド６と、このインクジェットヘッド６に供給される記録液を収容するカートリッジ本体４１と、このカートリッジ本体４１内を密閉する蓋部材とで主要部が構成される。インクジェットヘッド６には、記録液を吐出するための多数のノズル３２が形成されている。記録液はカートリッジ本体４１から、図示しないインク供給管を介して、やはり図示しない共通液室へと導かれ、電極３１より入力される記録装置本体からの電気信号に応じて、ノズル３２より吐出される。このようなタイプの記録ユニットは、構成上、安価に製造できるタイプのヘッド、いわゆるサーマル方式、バブル方式と呼ばれる、熱エネルギーを駆動の動力源とするヘッドに適した構造である。本発明の記録液は、バブルやサーマル方式等の記録方法において、成分（Ａ）を添加することによって、熱素子への濡れ性が改良されるため、少量の添加量でも吐出安定性及び周波数安定性が得られ、かつ安全性も高く、非常に適している。
【０１３０】
ここでは、前述のようなシリアル型インクジェット記録装置を説明したが、本発明の記録液は、ノズルを千鳥など任意の配列で、目的とする画像の解像度と同じか数分の１程度の密度に集積し、記録媒体の幅以上に配列させた、いわゆるラインヘッドを有する記録装置に適用することも可能である。
【０１３１】
また、ここでいう記録装置とは、ＰＣやデジカメ用の出力プリンタのみならず、ファックスやスキャナ、電話などと組み合わせた複合的な機能を有する装置であっても構わない。
【０１３２】
【発明の実施の形態】
以下に本発明の実施例および比較例を示すが、本発明はこれらに限定されるものではない。なお、実施例に記載の各成分の量（％）は重量基準である。
【０１３３】
参考例１
下記記録液処方にて混合攪拌した後、ｐＨが８になるように水酸化リチウム１０％水溶液にて調整した。その後、平均孔径０．１μｍのメンブレンフィルターで濾過を行い記録液組成物を得た。
記録液組成物１
Ｃ．Ｉ．ダイレクトブラック１６８                          ４重量％
グリセリン                                                ５重量％
エチレングリコール                                        ５重量％
化合物（１−４）                                      ０．３重量％
２−エチル−１，３−ヘキサンジオール                      １重量％
イオン交換水                                                残量
【０１３４】
参考例２
下記組成物を用いる以外は参考例１と同様にして、ｐＨが７．５になるように水酸化ナトリウムにて調整して記録液組成物とした。
記録液組成物２
Ｃ．Ｉ．ダイレクトイエロー１４２                      ３．０重量％
チオジグリコール                                          ８重量％
化合物（１−５）                                      ０．５重量％
２，２，４−トリメチル−１，３−ペンタンジオール          ３重量％
イオン交換水                                                残量
【０１３５】
参考例３
下記組成物を用いる以外は参考例１同様にして、ｐＨが８になるように水酸化リチウム１０％水溶液にて調整して記録液組成物とした。
記録液組成物３
Ｃ．Ｉ．ダイレクトレッド２２７                            ３重量％
チオジグリコール                                          ８重量％
化合物（１−６）                                      ０．５重量％
２−エチル−１，３−ヘキサンジオール                      ２重量％
イオン交換水                                                残量
【０１３６】
参考例４
下記組成物を用いる以外は参考例１と同様にして、ｐＨが９になるように水酸化リチウム１０％水溶液にて調整して記録液組成物とした。
記録液組成物４
Ｃ．Ｉ．ダイレクトブルー１９９                            ３重量％
チオジグリコール                                          ８重量％
化合物（１−５）                                      ０．５重量％
２，２，４−トリメチル−１，３−ペンタンジオール          ３重量％
イオン交換水                                                残量
【０１３７】
実施例１
先ずカーボンブラックを下記の分散液処方にてビーズミルを用いて分散した。得られた水性分散液を下記記録液処方にて混合攪拌した後、ｐＨが８になるように水酸化リチウム１０％水溶液にて調整した。その後、平均孔径０．８μｍのメンブレンフィルターで濾過を行い記録液組成物を得た。
顔料分散液１
カーボンブラック（平均粒径１０４ｎｍ）                  １５重量％
スチレン−アクリレート−メタクリル酸ジエタノールアミン塩共重合体
３重量％
イオン交換水                                                残量
記録液組成物５
顔料分散液１                    ３３．３重量％
ジエチレングリコール              ６．５重量％
グリセリン                        ３．５重量％
化合物（１−１）                  ０．３重量％
化合物（１−３）                  ０．１重量％
化合物（１３−３）の２５％水溶液    ．５重量％
２−エチル−１，３−ヘキサンジオール  ２重量％
２−ピロリドン                        ２重量％
イオン交換水                            残量
【０１３８】
実施例２
下記組成物を用いる以外は実施例１と同様にして、顔料分散液２作製し、それを用いて記録液組成物６を得た。
顔料分散液２
カーボンブラック（平均粒径１０４ｎｍ）
１５重量％
スチレン−アクリレート−メタクリル酸ジエタノールアミン塩共重合体
３重量％
イオン交換水                              残量
記録液組成物６
顔料分散液２                      ３３．３重量％
エチレングリコール                  ６．５重量％
Ｎ−メチル−２−ピロリドン          ３．５重量％
化合物（１−１）                    ０．３重量％
化合物（１３−４）の２５％水溶液    ０．５重量％
２，２，４−トリメチル−１，３−ペンタンジオール
３重量％
２−ピロリドン                          ２重量％
フッ素化アルキルエステル；ノニオン界面活性剤
０．３重量％
イオン交換水                              残量
【０１３９】
実施例３
下記組成物を用いる以外は実施例１と同様にして、顔料分散液３を作製し、それを用いて記録液組成物７を得た。
顔料分散液３
カーボンブラック（平均粒径９９ｎｍ）    １５重量％
ナフタレンスルホン酸塩のホルマリン縮合物  ３重量％
イオン交換水                                残量
記録液組成物７
顔料分散液３                        ３３．３重量％
ポリエチレングリコール（分子量２００）  １５重量％
化合物（１−３）                      ．０５重量％
化合物（１３−２）の２５％水溶液      ０．１重量％
２−エチル−１，３−ヘキサンジオール      ５重量％
フッ素化アルキルエステル；ノニオン界面活性剤
０．３重量％
イオン交換水                              残量
【０１４０】
実施例４
下記組成物を用いる以外は実施例１と同様にして、顔料分散液４を作製し、それを用いて記録液組成物８を得た。
顔料分散液４
Ｃ．Ｉ．ピグメントイエロー１３（平均粒径１１７ｎｍ）
１５重量％
スチレン−アクリレート−メタクリル酸ジエタノールアミン塩共重合体
３重量％
イオン交換水                              残量
記録液組成物８
顔料分散液４                      ３３．３重量％
グリセリン                              ５重量％
ジエチレングリコール                  １０重量％
化合物（１−２）                    ０．３重量％
化合物（１３−４）の２５％水溶液    ０．５重量％
２，２，４−トリメチル−１，３−ペンタンジオール
３重量％
２−ピロリドン                          ２重量％
イオン交換水                              残量
【０１４１】
実施例５
下記組成物を用いる以外は実施例１と同様にして、顔料分散液５を作製し、それを用いて記録液組成物９を得た。
顔料分散液５
Ｃ．Ｉ．ピグメントイエロー７４（平均粒径９６ｎｍ）
１５重量％
ナフタレンスルホン酸塩のホルマリン縮合物
３重量％
イオン交換水                              残量
記録液組成物９
顔料分散液５                      ３３．３重量％
ポリエチレングリコール（分子量２００）
１０重量％
化合物（１−７）                  ０．０５重量％
２−エチル−１，３−ヘキサンジオール    ５重量％
イオン交換水                              残量
【０１４２】
実施例６
下記組成物を用いる以外は実施例１と同様にして、顔料分散液６を作製し、それを用いて記録液組成物１０を得た。
顔料分散液６
Ｃ．Ｉ．ピグメントレッド１２２（平均粒径１２０ｎｍ）
１５重量％
スチレン−アクリレート−メタクリル酸ジエタノールアミン塩共重合体
３重量％
イオン交換水                              残量
記録液組成物１０
顔料分散液６                      ３３．３重量％
グリセリン                              ５重量％
エチレングリコール                    １０重量％
化合物（１−１）                    ０．３重量％
化合物（１３−４）の２５％水溶液    ０．５重量％
２−エチル−１，３−ヘキサンジオール    ２重量％
２−ピロリドン                          ２重量％
イオン交換水                              残量
【０１４３】
実施例７
下記組成物を用いる以外は実施例１と同様にして、顔料分散液７を作製し、それを用いて記録液組成物 １１を得た。
顔料分散液７
Ｃ．Ｉ．ピグメントレッド５７：１（平均粒径１１５ｎｍ）
１５重量％
ナフタレンスルホン酸塩のホルマリン縮合物
３重量％
イオン交換水                              残量
記録液組成物１１
顔料分散液７                      ３３．３重量％
ポリエチレングリコール（分子量２００）
１０重量％
化合物（１−８）                  ０．０５重量％
２，２，４−トリメチル−１，３−ペンタンジオール
１重量％
２−エチル−１，３−ヘキサンジオール    １重量％
２−ピロリドン                          ２重量％
イオン交換水                              残量
【０１４４】
実施例８
下記組成物を用いる以外は実施例１と同様にして、顔料分散液８を作製し、それを用いて記録液組成物１２を得た。
顔料分散液８
Ｃ．Ｉ．ピグメントブルー１５：３（平均粒径１２３ｎｍ）
１５重量％
スチレン−アクリレート−メタクリル酸ジエタノールアミン塩共重合体
３重量％
イオン交換水                              残量
記録液組成物１２
顔料分散液８                        ３．３重量％
グリセリン                              ３重量％
１，５−ペンタンジオール              １５重量％
化合物（１−４）                    ０．３重量％
化合物（１３−４）の２５％水溶液    ０．５重量％
２，２，４−トリメチル−１，３−ペンタンジオール
５重量％
２−ピロリドン                          ２重量％
イオン交換水                              残量
【０１４５】
実施例９
下記組成物を用いる以外は実施例１と同様にして、顔料分散液９を作製し、それを用いて記録液組成物１３を得た。
顔料分散液９
Ｃ．Ｉ．ピグメントブルー５６（平均粒径１３８ｎｍ）
１５重量％
ナフタレンスルホン酸塩のホルマリン縮合物
３重量％
イオン交換水                              残量
記録液組成物１３
顔料分散液９                      ３３．３重量％
ポリエチレングリコール（分子量２００）
１０重量％
化合物（１−９）                  ０．０５重量％
２−エチル−１，３−ヘキサンジオール    ４重量％
トリエチレングリコールモノブチルエーテル
２重量％
イオン交換水                              残量
【０１４６】
実施例１０
下記組成物を用いる以外は参考例１と同様にして、記録液組成物１４を得た。
記録液組成物１４
カルボキシル基結合型カーボンブラック分散液
（固形分１６．４重量％  平均粒径１２８ｎｍ）
３３．３重量％
ジエチレングリコール                  １５重量％
グリセリン                              ５重量％
化合物（１−１）                    ０．８重量％
２−エチル−１，３−ヘキサンジオール
２重量％
Ｎ−メチル−２−ピロリドン              ２重量％
イオン交換水                              残量
【０１４７】
実施例１１
下記組成物を用いる以外は参考例１と同様にして、記録液組成物１５を得た。
記録液組成物１５
カルボキシル基結合型カーボンブラック分散液
（固形分１６．４重量％  平均粒径１２８ｎｍ）
３３．３重量％
エチレングリコール                    １５重量％
化合物（１−１）                        １重量％
２，２，４−トリメチル−１，３−ペンタンジオール
３重量％
Ｎ−メチル−２−ピロリドン              ２重量％
イオン交換水                              残量
【０１４８】
実施例１２
下記組成物を用いる以外は参考例１と同様にして、記録液組成物１６を得た。
記録液組成物１６
スルホン酸基結合型カーボンブラック分散液
（固形分１８重量％  平均粒径１３２ｎｍ）
３３重量％
１，５−ペンタンジオール              ５重量％
Ｎ−メチル−２−ピロリドン            ２重量％
化合物（１−６）                      １重量％
２−エチル−１，３−ヘキサンジオール  １重量％
イオン交換水                            残量
【０１４９】
実施例１３
下記組成物を用いる以外は参考例１と同様にして、記録液組成物１７を得た。
記録液組成物１７
スルホン酸基結合型カーボンブラック分散液
（固形分１８重量％  平均粒径１３２ｎｍ）
３３重量％
１，５−ペンタンジオール                ５重量％
Ｎ−メチル−２−ピロリドン              ２重量％
化合物（１−１）                        １重量％
２，２，４−トリメチル−１，３−ペンタンジオール
１．５重量％
イオン交換水                              残量
【０１５０】
実施例１４
下記組成物を用いる以外は実施例１と同様にして、顔料分散液１０を作製し、それを用いて記録液組成物１８を得た。
顔料分散液１０
カーボンブラック（平均粒径５３ｎｍ）  １５重量％
スチレン−アクリレート−メタクリル酸ジエタノールアミン塩共重合
３重量％
イオン交換水                              残量
記録液組成物１８
顔料分散液１０                    ３３．３重量％
ポリエチレングリコール（分子量２００）  ５重量％
エチレングリコール                    ３０重量％
化合物（１−５）                  ０．０１重量％
２−エチル−１，３−ヘキサンジオール  １０重量％
イオン交換水                              残量
【０１５１】
実施例１５
下記組成物を用いる以外は実施例１と同様にして、顔料分散液１１を作製し、それを用いて記録液組成物１９を得た。
顔料分散液１１
カーボンブラック（平均粒径１９６ｎｍ）１５重量％
スチレン−アクリレート−メタクリル酸ジエタノールアミン塩共重合体
３重量％
イオン交換水                              残量
記録液組成物１９
顔料分散液１１                    ３３．３重量％
１，５−ペンタンジオール                ５重量％
Ｎ−メチル−２−ピロリドン          ６．５重量％
化合物（１−３）                      １０重量％
２，２，４−トリメチル−１，３−ペンタンジオール
５重量％
イオン交換水                              残量
【０１５２】
参考例５
下記組成物を用いる以外は参考例１と同様にして、ｐＨが８になるように水酸化ナトリウムにて調整して記録液組成物とした。
記録液組成物２０
Ｃ．Ｉ．ダイレクトブラック１６８        ４重量％
グリセリン                              ５重量％
エチレングリコール                      ５重量％
化合物（２−４）                    ０．３重量％
２−エチル−１，３−ヘキサンジオール    １重量％
イオン交換水                              残量
【０１５３】
参考例６
下記組成物を用いる以外は参考例１と同様にして、ｐＨが７．５になるように水酸化ナトリウムにて調整して記録液組成物とした。
記録液組成物２１
Ｃ．Ｉ．ダイレクトイエロー１４２    ３．０重量％
チオジグリコール                        ８重量％
化合物（２−１）                    ０．５重量％
２，２，４−トリメチル−１，３−ペンタンジオール
３重量％
イオン交換水                              残量
【０１５４】
参考例７
下記組成物を用いる以外は参考例１と同様にして、ｐＨが８になるように水酸化リチウム１０％水溶液にて調整して記録液組成物とした。
記録液組成物２２
Ｃ．Ｉ．ダイレクトレッド２２７          ３重量％
チオジグリコール                        ８重量％
化合物（２−５）                    ０．５重量％
２−エチル−１，３−ヘキサンジオール    ２重量％
イオン交換水                              残量
【０１５５】
参考例８
下記組成物を用いる以外は参考例１と同様にして、ｐＨが９になるように水酸化リチウム１０％水溶液にて調整して記録液組成物とした。
記録液組成物２３
Ｃ．Ｉ．ダイレクトブルー１９９          ３重量％
チオジグリコール                        ８重量％
化合物（２−３）                    ０．５重量％
２，２，４−トリメチル−１，３−ペンタンジオール
３重量％
イオン交換水                              残量
【０１５６】
実施例１６
下記組成物を用いる以外は実施例１と同様にして、顔料分散液１２を作製し、それを用いて下記記録液組成物を得た。
顔料分散液１２
カーボンブラック （平均粒径１０４ｎｍ）
１５重量％
スチレン−アクリレート−メタクリル酸ジエタノールアミン塩共重合体
３重量％
イオン交換水                              残量
記録液組成物２４
顔料分散液１２                      ３．３重量％
ジエチレングリコール                ６．５重量％
グリセリン                          ３．５重量％
化合物（２−１）                    ０．３重量％
化合物（２−４）                    ０．１重量％
化合物（１３−３）の２５％水溶液    ０．５重量％
２−エチル−１，３−ヘキサンジオール
２重量％
２−ピロリドン                          ２重量％
イオン交換水                              残量
【０１５７】
実施例１７
下記組成物を用いる以外は実施例１と同様にして、顔料分散液１３を作製し、それを用いて下記記録液組成物を得た。
顔料分散液１３
カーボンブラック （平均粒径１０４ｎｍ）
１５重量％
スチレン−アクリレート−メタクリル酸ジエタノールアミン塩共重合体
３重量％
イオン交換水                              残量
記録液組成物２５
顔料分散液１３                    ３３．３重量％
エチレングリコール                  ６．５重量％
Ｎ−メチル−２−ピロリドン          ３．５重量％
化合物（２−３）                    ０．３重量％
化合物（１３−４）の２５％水溶液    ０．５重量％
２，２，４−トリメチル−１，３−ペンタンジオール
３重量％
２−ピロリドン                          ２重量％
フッ素化アルキルエステル；ノニオン界面活性剤
０．３重量％
イオン交換水                              残量
【０１５８】
実施例１８
下記組成物を用いる以外は実施例１と同様にして、顔料分散液１４を作製し、それを用いて下記記録液組成物を得た。
顔料分散液１４
カーボンブラック（平均粒径９９ｎｍ）  １５重量％
ナフタレンスルホン酸塩のホルマリン縮合物
３重量％
イオン交換水                              残量
記録液組成物２６
顔料分散液１４                    ３３．３重量％
ポリエチレングリコール（分子量２００）
１５重量％
化合物（２−１）                  ０．０５重量％
化合物（１３−２）の２５％水溶液    ０．１重量％
２−エチル−１，３−ヘキサンジオール    ５重量％
フッ素化アルキルエステル；ノニオン界面活性剤
０．３重量％
イオン交換水                              残量
【０１５９】
実施例１９
下記組成物を用いる以外は実施例１と同様にして、顔料分散液１５を作製し、それを用いて下記記録液組成物を得た。
顔料分散液１５
Ｃ．Ｉ．ピグメントイエロー１３（平均粒径１１７ｎｍ）
１５重量％
スチレン−アクリレート−メタクリル酸ジエタノールアミン塩共重合体
３重量％
イオン交換水                              残量
記録液組成物２７
顔料分散液１５                    ３３．３重量％
グリセリン                              ５重量％
ジエチレングリコール                  １０重量％
化合物（２−５）                    ０．３重量％
化合物（１３−４）の２５％水溶液    ０．５重量％
２，２，４−トリメチル−１，３−ペンタンジオール
３重量％
２−ピロリドン                          ２重量％
イオン交換水                              残量
【０１６０】
実施例２０
下記組成物を用いる以外は実施例１と同様にして、顔料分散液１６を作製し、それを用いて下記記録液組成物を得た。
顔料分散液１６
Ｃ．Ｉ．ピグメントイエロー７４（平均粒径９６ｎｍ）
１５重量％
ナフタレンスルホン酸塩のホルマリン縮合物  ３重量％
イオン交換水                                残量
記録液組成物２８
顔料分散液１６                      ３３．３重量％
ポリエチレングリコール（分子量２００）  １０重量％
化合物（２−４）                    ０．０５重量％
２−エチル−１，３−ヘキサンジオール      ５重量％
イオン交換水                                残量
【０１６１】
実施例２１
下記組成物を用いる以外は実施例１と同様にして、顔料分散液１７を作製し、それを用いて下記記録液組成物を得た。
顔料分散液１７
Ｃ．Ｉ．ピグメントレッド１２２（平均粒径１２０ｎｍ）
１５重量％
スチレン−アクリレート−メタクリル酸ジエタノールアミン塩共重合体
３重量％
イオン交換水                                残量
記録液組成物２９
顔料分散液１７                      ３３．３重量％
グリセリン                                ５重量％
エチレングリコール                      １０重量％
化合物（２−２）                      ０．３重量％
化合物（１３−４）の２５％水溶液        ．５重量％
２−エチル−１，３−ヘキサンジオール      ２重量％
２−ピロリドン                            ２重量％
イオン交換水                                残量
【０１６２】
実施例２２
下記組成物を用いる以外は実施例１と同様にして、顔料分散液１８を作製し、それを用いて下記記録液組成物を得た。
顔料分散液１８
Ｃ．Ｉ．ピグメントレッド５７：１（平均粒径１１５ｎｍ）
１５重量％
ナフタレンスルホン酸塩のホルマリン縮合物    ３重量％
イオン交換水                                  残量
記録液組成物３０
顔料分散液１８                        ３３．３重量％
ポリエチレングリコール（分子量２００）    １０重量％
化合物（２−５）                      ０．０５重量％
２，２，４−トリメチル−１，３−ペンタンジオール
１重量％
２−エチル−１，３−ヘキサンジオール        １重量％
２−ピロリドン                              ２重量％
イオン交換水                                  残量
【０１６３】
実施例２３
下記組成物を用いる以外は実施例１と同様にして、顔料分散液１９を作製し、それを用いて下記記録液組成物を得た。
顔料分散液１９
Ｃ．Ｉ．ピグメントブルー１５：３（平均粒径１２３ｎｍ）
１５重量％
スチレン−アクリレート−メタクリル酸ジエタノールアミン塩共重合体
３重量％
イオン交換水                                    残量
記録液組成物３１
顔料分散液１９                          ３３．３重量％
グリセリン                                    ３重量％
１，５−ペンタンジオール                    １５重量％
化合物（２−５）                          ０．３重量％
化合物（１３−４）の２５％水溶液          ０．５重量％
２，２，４−トリメチル−１，３−ペンタンジオール
５重量％
２−ピロリドン                                ２重量％
イオン交換水                                    残量
【０１６４】
実施例２４
下記組成物を用いる以外は実施例１と同様にして、顔料分散液２０を作製し、それを用いて下記記録液組成物を得た。
顔料分散液２０
Ｃ．Ｉ．ピグメントブルー５６（平均粒径１３８ｎｍ）      １５重量％
ナフタレンスルホン酸塩のホルマリン縮合物                  ３重量％
イオン交換水                                                残量
記録液組成物３２
顔料分散液２０                                      ３３．３重量％
ポリエチレングリコール（分子量２００）                  １０重量％
化合物（２−４）                                    ０．０５重量％
２−エチル−１，３−ヘキサンジオール                      ４重量％
トリエチレングリコールモノブチルエーテル                  ２重量％
イオン交換水                                                残量
【０１６５】
実施例２５
下記組成物を用いる以外は参考例１と同様にして、下記記録液組成物を得た。
記録液組成物３３
カルボキシル基結合型カーボンブラック分散液
（固形分１６．４重量％  平均粒径１２８ｎｍ）    ３３．３重量％
ジエチレングリコール                                    １５重量％
グリセリン                                                ５重量％
化合物（２−５）                                      ０．８重量％
２−エチル−１，３−ヘキサンジオール                      ２重量％
Ｎ−メチル−２−ピロリドン                                ２重量％
イオン交換水                                                残量
【０１６６】
実施例２６
下記組成物を用いる以外は参考例１と同様にして、下記記録液組成物を得た。
記録液組成物３４
カルボキシル基結合型カーボンブラック分散液
（固形分１６．４重量％  平均粒径１２８ｎｍ）    ３３．３重量％
エチレングリコール                                      １５重量％
化合物（２−１）                                          １重量％
２，２，４−トリメチル−１，３−ペンタンジオール          ３重量％
Ｎ−メチル−２−ピロリドン                                ２重量％
イオン交換水                                                残量
【０１６７】
実施例２７
下記組成物を用いる以外は参考例１と同様にして、下記記録液組成物を得た。
記録液組成物３５
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（２−３）                                          １重量％
２−エチル−１，３−ヘキサンジオール                      １重量％
イオン交換水                                                残量
【０１６８】
実施例２８
下記組成物を用いる以外は参考例１と同様にして、下記記録液組成物を得た。
記録液組成物３６
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（２−２）                                          １重量％
２，２，４−トリメチル−１，３−ペンタンジオール      １．５重量％
イオン交換水                                                残量
【０１６９】
実施例２９
下記組成物を用いる以外は実施例１と同様にして、顔料分散液２１を作製し、それを用いて下記記録液組成物を得た。
顔料分散液２１
カーボンブラック（平均粒径５３ｎｍ）                    １５重量％
スチレン−アクリレート−メタクリル酸ジエタノールアミン塩共重合体
３重量％
イオン交換水                                                残量
記録液組成物３７
顔料分散液２１                                      ３３．３重量％
ポリエチレングリコール（分子量２００）                    ５重量％
エチレングリコール                                      ３０重量％
化合物（２−５）                                    ０．０１重量％
２−エチル−１，３−ヘキサンジオール                    １０重量％
イオン交換水                                                残量
【０１７０】
実施例３０
下記組成物を用いる以外は実施例１と同様にして、顔料分散液２２を作製し、それを用いて下記記録液組成物を得た。
顔料分散液２２
カーボンブラック（平均粒径１９６ｎｍ）                  １５重量％
スチレン−アクリレート−メタクリル酸ジエタノールアミン塩共重合体
３重量％
イオン交換水                                                残量
記録液組成物３８
顔料分散液２２                                      ３３．３重量％
１，５−ペンタンジオール                                  ５重量％
Ｎ−メチル−２−ピロリドン                            ６．５重量％
化合物（３−３）                                        １０重量％
２，２，４−トリメチル−１，３−ペンタンジオール          ５重量％
イオン交換水                                                残量
【０１７１】
参考例９
下記組成物を用いる以外は参考例１と同様にして、ｐＨが８になるように水酸化ナトリウムにて調整して記録液組成物とした。
記録液組成物３９
Ｃ．Ｉ．ダイレクトブラック１６８                          ４重量％
グリセリン                                                ５重量％
エチレングリコール                                        ５重量％
化合物（３−４）                                      ０．３重量％
２−エチル−１，３−ヘキサンジオール                      １重量％
イオン交換水                                                残量
【０１７２】
参考例１０
下記組成物を用いる以外は参考例１と同様にして、ｐＨが７．５になるように水酸化ナトリウムにて調整して記録液組成物とした。
記録液組成物４０
Ｃ．Ｉ．ダイレクトイエロー１４２                      ３．０重量％
チオジグリコール                                          ８重量％
化合物（３−１０）                                    ０．５重量％
２，２，４−トリメチル−１，３−ペンタンジオール          ３重量％
イオン交換水                                                残量
【０１７３】
参考例１１
下記組成物を用いる以外は参考例１と同様にして、ｐＨが８になるように水酸化リチウム１０％水溶液にて調整して記録液組成物とした。
記録液組成物４１
Ｃ．Ｉ．ダイレクトレッド２２７                            ３重量％
チオジグリコール                                          ８重量％
化合物（３−６）                                      ０．５重量％
２−エチル−１，３−ヘキサンジオール                      ２重量％
イオン交換水                                                残量
【０１７４】
参考例１２
下記組成物を用いる以外は参考例１と同様にして、ｐＨが９になるように水酸化リチウム１０％水溶液にて調整して記録液組成物とした。
記録液組成物４２
Ｃ．Ｉ．ダイレクトブルー１９９                            ３重量％
チオジグリコール                                          ８重量％
化合物（３−５）                                      ０．５重量％
２，２，４−トリメチル−１，３−ペンタンジオール          ３重量％
イオン交換水                                                残量
【０１７５】
実施例３１
下記組成物を用いる以外は実施例１と同様にして、顔料分散液２３を作製し、それを用いて下記記録液組成物を得た。
顔料分散液２３
カーボンブラック （平均粒径１０４ｎｍ）                  １５重量％
スチレン−アクリレート−メタクリル酸ジエタノールアミン塩共重合体
３重量％
イオン交換水                                                残量
記録液組成物４３
顔料分散液２３                                      ３３．３重量％
ジエチレングリコール                                  ６．５重量％
グリセリン                                            ３．５重量％
化合物（３−１）                                      ０．３重量％
化合物（３−３）                                      ０．１重量％
化合物（１３−３）の２５％水溶液                      ０．５重量％
２−エチル−１，３−ヘキサンジオール                      ２重量％
２−ピロリドン                                            ２重量％
イオン交換水                                                残量
【０１７６】
実施例３２
下記組成物を用いる以外は実施例１と同様にして、顔料分散液２４を作製し、それを用いて下記記録液組成物を得た。
顔料分散液２４
カーボンブラック（平均粒径１０４ｎｍ）                  １５重量％
スチレン−アクリレート−メタクリル酸ジエタノールアミン塩共重合体
３重量％
イオン交換水                                                残量
記録液組成物４４
顔料分散液２４                                      ３３．３重量％
エチレングリコール                                    ６．５重量％
Ｎ−メチル−２−ピロリドン                            ３．５重量％
化合物（３−１）                                      ０．３重量％
化合物（１３−４）の２５％水溶液                      ０．５重量％
２，２，４−トリメチル−１，３−ペンタンジオール          ３重量％
２−ピロリドン                                            ２重量％
フッ素化アルキルエステル；ノニオン界面活性剤          ０．３重量％
イオン交換水                                                残量
【０１７７】
実施例３３
下記組成物を用いる以外は実施例１と同様にして、顔料分散液２５を作製し、それを用いて下記記録液組成物を得た。
顔料分散液２５
カーボンブラック（平均粒径９９ｎｍ）                    １５重量％
アルキルスルホン酸塩（顔料分散剤）                        ３重量％
イオン交換水                                                残量
記録液組成物４５
顔料分散液２５                                      ３３．３重量％
ポリエチレングリコール（分子量２００）                  １５重量％
化合物（３−３）                                    ０．０５重量％
化合物（１３−２）の２５％水溶液                      ０．１重量％
２−エチル−１，３−ヘキサンジオール                      ５重量％
イオン交換水                                                残量
【０１７８】
実施例３４
下記組成物を用いる以外は実施例１と同様にして、顔料分散液２６を作製し、それを用いて下記記録液組成物を得た。
顔料分散液２６
Ｃ．Ｉ．ピグメントイエロー１３（平均粒径１１７ｎｍ）    １５重量％
スチレン−アクリレート−メタクリル酸ジエタノールアミン塩共重合体
３重量％
イオン交換水                                                残量
記録液組成物４６
顔料分散液２６                                      ３３．３重量％
グリセリン                                                ５重量％
ジエチレングリコール                                    １０重量％
化合物（３−２）                                      ０．３重量％
化合物（１３−４）の２５％水溶液                      ０．５重量％
２，２，４−トリメチル−１，３−ペンタンジオール          １重量％
２−エチル−１，３−ヘキサンジオール                      ２重量％
２−ピロリドン                                            ２重量％
イオン交換水                                                残量
【０１７９】
実施例３５
下記組成物を用いる以外は実施例１と同様にして、顔料分散液２７を作製し、それを用いて下記記録液組成物を得た。
顔料分散液２７
Ｃ．Ｉ．ピグメントイエロー７４（平均粒径９６ｎｍ）      １５重量％
ナフタレンスルホン酸塩のホルマリン縮合物                  ３重量％
イオン交換水                                                残量
記録液組成物４７
顔料分散液２７                                      ３３．３重量％
ポリエチレングリコール（分子量２００）                  １０重量％
化合物（３−７）                                    ０．０５重量％
２−エチル−１，３−ヘキサンジオール                      ５重量％
イオン交換水                                                残量
【０１８０】
実施例３６
下記組成物を用いる以外は実施例１と同様にして、顔料分散液２８を作製し、それを用いて下記記録液組成物を得た。
【０１８１】
顔料分散液２８
Ｃ．Ｉ．ピグメントレッド１２２（平均粒径１２０ｎｍ）    １５重量％
スチレン−アクリレート−メタクリル酸ジエタノールアミン塩共重合体
３重量％
イオン交換水                                                残量
記録液組成物４８
顔料分散液２８                                      ３３．３重量％
グリセリン                                                ５重量％
エチレングリコール                                      １０重量％
化合物（３−１）                                      ０．３重量％
化合物（１３−４）の２５％水溶液                      ０．５重量％
２−エチル−１，３−ヘキサンジオール                      ２重量％
２−ピロリドン                                            ２重量％
イオン交換水                                                残量
【０１８２】
実施例３７
下記組成物を用いる以外は実施例１と同様にして、顔料分散液２９を作製し、それを用いて下記記録液組成物を得た。
顔料分散液２９
Ｃ．Ｉ．ピグメントレッド５７：１（平均粒径１１５ｎｍ    １５重量％
ナフタレンスルホン酸塩のホルマリン縮合物                  ３重量％
イオン交換水                                                残量
記録液組成物４９
顔料分散液２９                                      ３３．３重量％
ポリエチレングリコール（分子量２００）                  １０重量％
化合物（３−８）                                    ０．０５重量％
２，２，４−トリメチル−１，３−ペンタンジオール          ４重量％
２−ピロリドン                                            ２重量％
イオン交換水                                                残量
【０１８３】
実施例３８
下記組成物を用いる以外は実施例１と同様にして、顔料分散液３０を作製し、それを用いて下記記録液組成物を得た。
顔料分散液３０
Ｃ．Ｉ．ピグメントブルー１５：３（平均粒径１２３ｎｍ）  １５重量％
スチレン−アクリレート−メタクリル酸ジエタノールアミン塩共重合体
３重量％
イオン交換水                                                残量
記録液組成物５０
顔料分散液３０                                      ３３．３重量％
グリセリン                                                ３重量％
１，５−ペンタンジオール                                １５重量％
化合物（３−４）                                      ０．３重量％
化合物（１３−４）の２５％水溶液                      ０．５重量％
２，２，４−トリメチル−１，３−ペンタンジオール          ５重量％
２−ピロリドン                                            ２重量％
イオン交換水                                                残量
【０１８４】
実施例３９
下記組成物を用いる以外は実施例１と同様にして、顔料分散液３１を作製し、それを用いて下記記録液組成物を得た。
顔料分散液３１
Ｃ．Ｉ．ピグメントブルー５６（平均粒径１３８ｎｍ）      １５重量％
ナフタレンスルホン酸塩のホルマリン縮合物                  ３重量％
イオン交換水                                                残量
記録液組成物５１
顔料分散液３１                                      ３３．３重量％
ポリエチレングリコール（分子量２００）                  １０重量％
化合物（３−９）                                    ０．０５重量％
２−エチル−１，３−ヘキサンジオール                      ４重量％
トリエチレングリコールモノブチルエーテル                  ２重量％
イオン交換水                                                残量
【０１８５】
実施例４０
下記組成物を用いる以外は参考例１と同様にして、下記記録液組成物を得た。
記録液組成物５２
カルボキシル基結合型カーボンブラック分散液
（固形分１６．４重量％  平均粒径１２８ｎｍ）    ３３．３重量％
ジエチレングリコール                                    １５重量％
グリセリン                                                ５重量％
化合物（３−１）                                      ０．８重量％
２−エチル−１，３−ヘキサンジオール                      ２重量％
Ｎ−メチル−２−ピロリドン                                ２重量％
イオン交換水                                                残量
【０１８６】
実施例４１
下記組成物を用いる以外は参考例１と同様にして、下記記録液組成物を得た。
記録液組成物５３
カルボキシル基結合型カーボンブラック分散液
（固形分１６．４重量％  平均粒径１２８ｎｍ）    ３３．３重量％
エチレングリコール                                      １５重量％
化合物（３−１）                                          １重量％
２，２，４−トリメチル−１，３−ペンタンジオール          ３重量％
Ｎ−メチル−２−ピロリドン                                ２重量％
イオン交換水                                                残量
【０１８７】
実施例４２
下記組成物を用いる以外は参考例１と同様にして、下記記録液組成物を得た。
記録液組成物５４
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（３−６）                                          １重量％
２−エチル−１，３−ヘキサンジオール                      １重量％
イオン交換水                                                残量
【０１８８】
実施例４３
下記組成物を用いる以外は参考例１と同様にして、下記記録液組成物を得た。
記録液組成物５５
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（３−１）                                          １重量％
２，２，４−トリメチル−１，３−ペンタンジオール      １．５重量％
イオン交換水                                                残量
【０１８９】
実施例４４
下記組成物を用いる以外は実施例１と同様にして、顔料分散液３２を作製し、それを用いて下記記録液組成物を得た。
顔料分散液３２
カーボンブラック（平均粒径５３ｎｍ）                    １５重量％
スチレン−アクリレート−メタクリル酸ジエタノールアミン塩共重合体
３重量％
イオン交換水                                                残量
記録液組成物５６
顔料分散液３２                                      ３３．３重量％
ポリエチレングリコール（分子量２００）                    ５重量％
エチレングリコール                                      ３０重量％
化合物（３−５）                                    ０．０１重量％
２−エチル−１，３−ヘキサンジオール                    １０重量％
イオン交換水                                                残量
【０１９０】
実施例４５
下記組成物を用いる以外は実施例１と同様にして、顔料分散液３３を作製し、それを用いて下記記録液組成物を得た。
顔料分散液３３
カーボンブラック（平均粒径１９６ｎｍ）                  １５重量％
スチレン−アクリレート−メタクリル酸ジエタノールアミン塩共重合体
３重量％
イオン交換水                                                残量
記録液組成物５７
顔料分散液３３                                      ３３．３重量％
１，５−ペンタンジオール                                  ５重量％
Ｎ−メチル−２−ピロリドン                            ６．５重量％
化合物（３−３）                                        １０重量％
２，２，４−トリメチル−１，３−ペンタンジオール          ５重量％
イオン交換水                                                残量
【０１９１】
参考例１３
下記組成物を用いる以外は参考例１と同様にして、ｐＨが８になるように水酸化ナトリウムにて調整して記録液組成物とした。
記録液組成物５８
Ｃ．Ｉ．ダイレクトブラック１６８                          ４重量％
グリセリン                                                ５重量％
エチレングリコール                                        ５重量％
化合物（４−４）                                      ０．３重量％
２−エチル−１，３−ヘキサンジオール                      １重量％
イオン交換水                                                残量
【０１９２】
参考例１４
下記組成物を用いる以外は参考例１と同様にして、ｐＨが７．５になるように水酸化ナトリウムにて調整して記録液組成物とした。
記録液組成物５９
Ｃ．Ｉ．ダイレクトイエロー１４２                      ３．０重量％
チオジグリコール                                          ８重量％
化合物（４−５）                                      ０．５重量％
２，２，４−トリメチル−１，３−ペンタンジオール          １重量％
２−エチル−１，３−ヘキサンジオール                      ２重量％
イオン交換水                                                残量
【０１９３】
参考例１５
下記組成物を用いる以外は参考例１と同様にして、ｐＨが８になるように水酸化リチウム１０％水溶液にて調整して記録液組成物とした。
記録液組成物６０
Ｃ．Ｉ．ダイレクトレッド２２７                            ３重量％
チオジグリコール                                          ８重量％
化合物（４−６）                                      ０．５重量％
２−エチル−１，３−ヘキサンジオール                      ２重量％
イオン交換水                                                残量
【０１９４】
参考例１６
下記組成物を用いる以外は参考例１と同様にして、ｐＨが９になるように水酸化リチウム１０％水溶液にて調整して記録液組成物とした。
記録液組成物６１
Ｃ．Ｉ．ダイレクトブルー１９９                            ３重量％
チオジグリコール                                          ８重量％
化合物（４−５）                                      ０．５重量％
２，２，４−トリメチル−１，３−ペンタンジオール          ３重量％
イオン交換水                                                残量
【０１９５】
実施例４６
下記組成物を用いる以外は実施例１と同様にして、顔料分散液３４を作製し、それを用いて下記記録液組成物を得た。
顔料分散液３４
カーボンブラック（平均粒径１０４ｎｍ）                  １５重量％
スチレン−アクリレート−メタクリル酸ジエタノールアミン塩共重合体
３重量％
イオン交換水                                                残量
記録液組成物６２
顔料分散液３４                                      ３３．３重量％
ジエチレングリコール                                  ６．５重量％
グリセリン                                            ３．５重量％
化合物（４−１）                                      ０．３重量％
化合物（４−３）                                      ０．１重量％
化合物（１３−３）の２５％水溶液                      ０．５重量％
２−エチル−１，３−ヘキサンジオール                      ２重量％
２−ピロリドン                                            ２重量％
イオン交換水                                                残量
【０１９６】
実施例４７
下記組成物を用いる以外は実施例１と同様にして、顔料分散液３５を作製し、それを用いて下記記録液組成物を得た。
顔料分散液３５
カーボンブラック（平均粒径１０４ｎｍ）                  １５重量％
スチレン−アクリレート−メタクリル酸ジエタノールアミン塩共重合体
３重量％
イオン交換水                                                残量
記録液組成物６３
顔料分散液３５                                      ３３．３重量％
エチレングリコール                                    ６．５重量％
Ｎ−メチル−２−ピロリドン                            ３．５重量％
化合物（４−１）                                      ０．３重量％
化合物（１３−４）の２５％水溶液                      ０．５重量％
２，２，４−トリメチル−１，３−ペンタンジオール          ３重量％
２−ピロリドン                                            ２重量％
フッ素化アルキルエステル；ノニオン界面活性剤          ０．３重量％
イオン交換水                                                残量
【０１９７】
実施例４８
下記組成物を用いる以外は実施例１と同様にして、顔料分散液３６を作製し、それを用いて下記記録液組成物を得た。
顔料分散液３６
カーボンブラック（平均粒径９９ｎｍ）                    １５重量％
ナフタレンスルホン酸塩のホルマリン縮合物                  ３重量％
イオン交換水                                                残量
記録液組成物６４
顔料分散液３６                                      ３３．３重量％
ポリエチレングリコール（分子量２００）                  １５重量％
化合物（４−３）                                    ０．０５重量％
化合物（１３−２）の２５％水溶液                      ０．１重量％
２−エチル−１，３−ヘキサンジオール                      ５重量％
フッ素化アルキルエステル；ノニオン界面活性剤          ０．３重量％
イオン交換水                                                残量
【０１９８】
実施例４９
下記組成物を用いる以外は実施例１と同様にして、顔料分散液３７を作製し、それを用いて下記記録液組成物を得た。
顔料分散液３７
Ｃ．Ｉ．ピグメントイエロー１３（平均粒径１１７ｎｍ）    １５重量％
スチレン−アクリレート−メタクリル酸ジエタノールアミン塩共重合体
３重量％
イオン交換水                                                残量
記録液組成物６５
顔料分散液３７                                      ３３．３重量％
グリセリン                                                ５重量％
ジエチレングリコール                                    １０重量％
化合物（４−２）                                      ０．３重量％
化合物（１３−４）の２５％水溶液                      ０．５重量％
２，２，４−トリメチル−１，３−ペンタンジオール          ３重量％
２−ピロリドン                                            ２重量％
イオン交換水                                                残量
【０１９９】
実施例５０
下記組成物を用いる以外は実施例１と同様にして、顔料分散液３８を作製し、それを用いて下記記録液組成物を得た。
顔料分散液３８
Ｃ．Ｉ．ピグメントイエロー７４（平均粒径９６ｎｍ）      １５重量％
ナフタレンスルホン酸塩のホルマリン縮合物                  ３重量％
イオン交換水                                                残量
記録液組成物６６
顔料分散液３８                                      ３３．３重量％
ポリエチレングリコール（分子量２００）                  １０重量％
化合物（４−７）                                    ０．０５重量％
２−エチル−１，３−ヘキサンジオール                      ５重量％
イオン交換水                                                残量
【０２００】
実施例５１
下記組成物を用いる以外は実施例１と同様にして、顔料分散液３９を作製し、それを用いて下記記録液組成物を得た。
顔料分散液３９
Ｃ．Ｉ．ピグメントレッド１２２（平均粒径１２０ｎｍ）    １５重量％
スチレン−アクリレート−メタクリル酸ジエタノールアミン塩共重合体
３重量％
イオン交換水                                                残量
記録液組成物６７
顔料分散液３９                                      ３３．３重量％
グリセリン                                                ５重量％
エチレングリコール                                      １０重量％
化合物（４−１）                                      ０．３重量％
化合物（１３−４）の２５％水溶液                      ０．５重量％
２−エチル−１，３−ヘキサンジオール                      ２重量％
２−ピロリドン                                            ２重量％
イオン交換水                                                残量
【０２０１】
実施例５２
下記組成物を用いる以外は実施例１と同様にして、顔料分散液４０を作製し、それを用いて下記記録液組成物を得た。
顔料分散液４０
Ｃ．Ｉ．ピグメントレッド５７：１（平均粒径１１５ｎｍ）  １５重量％
ナフタレンスルホン酸塩のホルマリン縮合物                  ３重量％
イオン交換水                                                残量
記録液組成物６８
顔料分散液４０                                      ３３．３重量％
ポリエチレングリコール（分子量２００）                  １０重量％
化合物（４−８）                                    ０．０５重量％
２，２，４−トリメチル−１，３−ペンタンジオール          ４重量％
２−ピロリドン                                            ２重量％
イオン交換水                                                残量
【０２０２】
実施例５３
下記組成物を用いる以外は実施例１と同様にして、顔料分散液４１を作製し、それを用いて下記記録液組成物を得た。
顔料分散液４１
Ｃ．Ｉ．ピグメントブルー１５：３（平均粒径１２３ｎｍ）  １５重量％
スチレン−アクリレート−メタクリル酸ジエタノールアミン塩共重合体
３重量％
イオン交換水                                                残量
記録液組成物６９
顔料分散液４１                                      ３３．３重量％
グリセリン                                                ３重量％
１，５−ペンタンジオール                                １５重量％
化合物（４−７）                                      ０．３重量％
化合物（１３−４）の２５％水溶液                      ０．５重量％
２，２，４−トリメチル−１，３−ペンタンジオール          ５重量％
２−ピロリドン                                            ２重量％
イオン交換水                                                残量
【０２０３】
実施例５４
下記組成物を用いる以外は実施例１と同様にして、顔料分散液４２を作製し、それを用いて下記記録液組成物を得た。
顔料分散液４２
Ｃ．Ｉ．ピグメントブルー５６（平均粒径１３８ｎｍ）      １５重量％
ナフタレンスルホン酸塩のホルマリン縮合物                  ３重量％
イオン交換水                                                残量
記録液組成物７０
顔料分散液４２                                      ３３．３重量％
ポリエチレングリコール（分子量２００）                  １０重量％
化合物（４−４）                                    ０．０５重量％
２−エチル−１，３−ヘキサンジオール                      ４重量％
トリエチレングリコールモノブチルエーテル                  ２重量％
イオン交換水                                                残量
【０２０４】
実施例５５
下記組成物を用いる以外は参考例１と同様にして、下記記録液組成物を得た。
記録液組成物７１
カルボキシル基結合型カーボンブラック分散液
（固形分１６．４重量％  平均粒径１２８ｎｍ）    ３３．３重量％
ジエチレングリコール                                    １５重量％
グリセリン                                                ５重量％
化合物（４−１）                                      ０．８重量％
２−エチル−１，３−ヘキサンジオール                      ２重量％
Ｎ−メチル−２−ピロリドン                                ２重量％
イオン交換水                                                残量
【０２０５】
実施例５６
下記組成物を用いる以外は参考例１と同様にして、下記記録液組成物を得た。
記録液組成物７２
カルボキシル基結合型カーボンブラック分散液
（固形分１６．４重量％  平均粒径１２８ｎｍ）    ３３．３重量％
エチレングリコール                                      １５重量％
化合物（４−１）                                          １重量％
２，２，４−トリメチル−１，３−ペンタンジオール          ３重量％
Ｎ−メチル−２−ピロリドン                                ２重量％
イオン交換水                                                残量
【０２０６】
実施例５７
下記組成物を用いる以外は参考例１と同様にして、下記記録液組成物を得た。
記録液組成物７３
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（４−６）                                          １重量％
２−エチル−１，３−ヘキサンジオール                      １重量％
イオン交換水                                                残量
【０２０７】
実施例５８
下記組成物を用いる以外は参考例１と同様にして、下記記録液組成物を得た。
記録液組成物７４
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（４−１）                                          １重量％
２，２，４−トリメチル−１，３−ペンタンジオール      １．５重量％
イオン交換水                                                残量
【０２０８】
実施例５９
下記組成物を用いる以外は実施例１と同様にして、顔料分散液４３を作製し、それを用いて下記記録液組成物を得た。
顔料分散液４３
カーボンブラック（平均粒径５３ｎｍ）                    １５重量％
スチレン−アクリレート−メタクリル酸ジエタノールアミン塩共重合体
３重量％
イオン交換水                                                残量
記録液組成物７５
顔料分散液４３                                      ３３．３重量％
ポリエチレングリコール（分子量２００）                    ５重量％
エチレングリコール                                      ３０重量％
化合物（４−５）                                    ０．０１重量％
２−エチル−１，３−ヘキサンジオール                    １０重量％
イオン交換水                                                残量
【０２０９】
実施例６０
下記組成物を用いる以外は実施例１と同様にして、顔料分散液４４を作製し、それを用いて下記記録液組成物を得た。
顔料分散液４４
カーボンブラック（平均粒径１９６ｎｍ）                  １５重量％
スチレン−アクリレート−メタクリル酸ジエタノールアミン塩共重合体
３重量％
イオン交換水                                                残量
記録液組成物７６
顔料分散液４４                                      ３３．３重量％
１，５−ペンタンジオール                                  ５重量％
Ｎ−メチル−２−ピロリドン                            ６．５重量％
化合物（４−３）                                        １０重量％
２，２，４−トリメチル−１，３−ペンタンジオール          ５重量％
イオン交換水                                                残量
【０２１０】
参考例１７
下記組成物を用いる以外は参考例１と同様にして、ｐＨが８になるように水酸化ナトリウムにて調整して記録液組成物とした。
記録液組成物７７
Ｃ．Ｉ．ダイレクトブラック１６８                          ４重量％
グリセリン                                                ５重量％
エチレングリコール                                        ５重量％
化合物（５−１）  ｍ＋ｎ＝２                          ０．３重量％
２−エチル−１，３−ヘキサンジオール                      １重量％
イオン交換水                                                残量
【０２１１】
参考例１８
下記組成物を用いる以外は参考例１と同様にして、ｐＨが７．５になるように水酸化ナトリウムにて調整して記録液組成物とした。
記録液組成物７８
Ｃ．Ｉ．ダイレクトイエロー１４２                      ３．０重量％
チオジグリコール                                          ８重量％
化合物（５−１）  ｍ＋ｎ＝２                          ０．５重量％
２，２，４−トリメチル−１，３−ペンタンジオール          ３重量％
イオン交換水                                                残量
【０２１２】
参考例１９
下記組成物を用いる以外は参考例１と同様にして、ｐＨが８になるように水酸化リチウム１０％水溶液にて調整して記録液組成物とした。
記録液組成物７９
Ｃ．Ｉ．ダイレクトレッド２２７                            ３重量％
チオジグリコール                                          ８重量％
化合物（５−１）  ｍ＋ｎ＝２                          ０．５重量％
２−エチル−１，３−ヘキサンジオール                      ２重量％
イオン交換水                                                残量
【０２１３】
参考例２０
下記組成物を用いる以外は参考例１と同様にして、ｐＨが９になるように水酸化リチウム１０％水溶液にて調整して記録液組成物とした。
記録液組成物８０
Ｃ．Ｉ．ダイレクトブルー１９９                            ３重量％
チオジグリコール                                          ８重量％
化合物（５−１）  ｍ＋ｎ＝２                          ０．５重量％
２，２，４−トリメチル−１，３−ペンタンジオール          ３重量％
イオン交換水                                                残量
【０２１４】
実施例６１
下記組成物を用いる以外は実施例１と同様にして、顔料分散液４５を作製し、それを用いて下記記録液組成物を得た。
顔料分散液４５
カーボンブラック（平均粒径１０４ｎｍ）                  １５重量％
スチレン−アクリレート−メタクリル酸ジエタノールアミン塩共重合体
３重量％
イオン交換水                                                残量
記録液組成物８１
顔料分散液４５                                      ３３．３重量％
ジエチレングリコール                                  ６．５重量％
グリセリン                                            ３．５重量％
化合物（５−２）  ｍ＋ｎ＝１０                        ０．３重量％
化合物（１３−３）の２５％水溶液                      ０．５重量％
２−エチル−１，３−ヘキサンジオール                      ２重量％
２−ピロリドン                                            ２重量％
イオン交換水                                                残量
【０２１５】
実施例６２
下記組成物を用いる以外は実施例１と同様にして、顔料分散液４６を作製し、それを用いて下記記録液組成物を得た。
顔料分散液４６
カーボンブラック（平均粒径１０４ｎｍ）                  １５重量％
スチレン−アクリレート−メタクリル酸ジエタノールアミン塩共重合体
３重量％
イオン交換水                                                残量
記録液組成物８２
顔料分散液４６                                      ３３．３重量％
エチレングリコール                                    ６．５重量％
Ｎ−メチル−２−ピロリドン                            ３．５重量％
化合物（５−２）  ｍ＋ｎ＝４                          ０．３重量％
化合物（５−２）  ｍ＋ｎ＝２                          ０．３重量％
化合物（１３−４）の２５％水溶液                      ０．５重量％
２，２，４−トリメチル−１，３−ペンタンジオール          ３重量％
２−ピロリドン                                            ２重量％
フッ素化アルキルエステル；ノニオン界面活性剤          ０．３重量％
イオン交換水                                                残量
【０２１６】
実施例６３
下記組成物を用いる以外は実施例１と同様にして、顔料分散液４７を作製し、それを用いて下記記録液組成物を得た。
顔料分散液４７
カーボンブラック（平均粒径９９ｎｍ）                    １５重量％
ナフタレンスルホン酸塩のホルマリン縮合物                  ３重量％
イオン交換水                                                残量
記録液組成物８３
顔料分散液４７                                      ３３．３重量％
ポリエチレングリコール（分子量２００）                  １５重量％
化合物（５−２）  ｍ＋ｎ＝１０                      ０．０５重量％
化合物（１３−２）の２５％水溶液                      ０．１重量％
２−エチル−１，３−ヘキサンジオール                      ５重量％
フッ素化アルキルエステル；ノニオン界面活性剤          ０．３重量％
イオン交換水                                                残量
【０２１７】
実施例６４
下記組成物を用いる以外は実施例１と同様にして、顔料分散液４８を作製し、それを用いて下記記録液組成物を得た。
顔料分散液４８
Ｃ．Ｉ．ピグメントイエロー１３（平均粒径１１７ｎｍ）    １５重量％
スチレン−アクリレート−メタクリル酸ジエタノールアミン塩共重合体
３重量％
イオン交換水                                                残量
記録液組成物８４
顔料分散液４８                                      ３３．３重量％
グリセリン                                                ５重量％
ジエチレングリコール                                    １０重量％
化合物（５−２）  ｍ＋ｎ＝４                          ０．３重量％
化合物（１３−４）の２５％水溶液                      ０．５重量％
２，２，４−トリメチル−１，３−ペンタンジオール          ３重量％
２−ピロリドン                                            ２重量％
イオン交換水                                                残量
【０２１８】
実施例６５
下記組成物を用いる以外は実施例１と同様にして、顔料分散液４９を作製し、それを用いて下記記録液組成物を得た。
顔料分散液４９
Ｃ．Ｉ．ピグメントイエロー７４（平均粒径９６ｎｍ）      １５重量％
ナフタレンスルホン酸塩のホルマリン縮合物                  ３重量％
イオン交換水                                                残量
記録液組成物８５
顔料分散液４９                                      ３３．３重量％
ポリエチレングリコール（分子量２００）                  １０重量％
化合物（５−１）  ｍ＋ｎ＝２                        ０．０５重量％
２，２，４−トリメチル−１，３−ペンタンジオール          ２重量％
２−エチル−１，３−ヘキサンジオール                      １重量％
イオン交換水                                                残量
【０２１９】
実施例６６
下記組成物を用いる以外は実施例１と同様にして、顔料分散液５０を作製し、それを用いて下記記録液組成物を得た。
顔料分散液５０
Ｃ．Ｉ．ピグメントレッド１２２（平均粒径１２０ｎｍ）    １５重量％
高級脂肪酸塩（顔料分散剤）                                ３重量％
イオン交換水                                                残量
記録液組成物８６
顔料分散液５０                                      ３３．３重量％
グリセリン                                                ５重量％
エチレングリコール                                      １０重量％
化合物（５−２）  ｍ＋ｎ＝１０                        ０．３重量％
化合物（１３−４）の２５％水溶液                      ０．５重量％
２−エチル−１，３−ヘキサンジオール                      ２重量％
２−ピロリドン                                            ２重量％
イオン交換水                                                残量
【０２２０】
実施例６７
下記組成物を用いる以外は実施例１と同様にして、顔料分散液５１を作製し、それを用いて下記記録液組成物を得た。
顔料分散液５１
Ｃ．Ｉ．ピグメントレッド５７：１（平均粒径１１５ｎｍ）  １５重量％
ナフタレンスルホン酸塩のホルマリン縮合物                  ３重量％
イオン交換水                                                残量
記録液組成物８７
顔料分散液５１                                      ３３．３重量％
ポリエチレングリコール（分子量２００）                  １０重量％
化合物（５−２）  ｍ＋ｎ＝６                        ０．０５重量％
２，２，４−トリメチル−１，３−ペンタンジオール          ４重量％
２−ピロリドン                                            ２重量％
イオン交換水                                                残量
【０２２１】
実施例６８
下記組成物を用いる以外は実施例１と同様にして、顔料分散液５２を作製し、それを用いて下記記録液組成物を得た。
顔料分散液５２
Ｃ．Ｉ．ピグメントブルー１５：３（平均粒径１２３ｎｍ）  １５重量％
スチレン−アクリレート−メタクリル酸ジエタノールアミン塩共重合体
３重量％
イオン交換水                                                残量
記録液組成物８８
顔料分散液５２                                      ３３．３重量％
グリセリン                                                ３重量％
１，５−ペンタンジオール                                １５重量％
化合物（５−２）  ｍ＋ｎ＝１０                        ０．３重量％
化合物（１３−４）の２５％水溶液                      ０．５重量％
２，２，４−トリメチル−１，３−ペンタンジオール          ５重量％
２−ピロリドン                                            ２重量％
イオン交換水                                                残量
【０２２２】
実施例６９
下記組成物を用いる以外は実施例１と同様にして、顔料分散液５３を作製し、それを用いて下記記録液組成物を得た。
顔料分散液５３
Ｃ．Ｉ．ピグメントブルー５６（平均粒径１３８ｎｍ）      １５重量％
ナフタレンスルホン酸塩のホルマリン縮合物                  ３重量％
イオン交換水                                                残量
記録液組成物８９
顔料分散液５３                                      ３３．３重量％
ポリエチレングリコール（分子量２００）                  １０重量％
化合物（５−２）  ｍ＋ｎ＝４                        ０．０５重量％
２−エチル−１，３−ヘキサンジオール                      ４重量％
トリエチレングリコールモノブチルエーテル                  ２重量％
イオン交換水                                                残量
【０２２３】
実施例７０
下記組成物を用いる以外は参考例１と同様にして、下記記録液組成物を得た。
記録液組成物９０
カルボキシル基結合型カーボンブラック分散液
（固形分１６．４重量％  平均粒径１２８ｎｍ）    ３３．３重量％
ジエチレングリコール                                    １５重量％
グリセリン                                                ５重量％
化合物（５−２）  ｍ＋ｎ＝１０                        ０．３重量％
２−エチル−１，３−ヘキサンジオール                      ２重量％
Ｎ−メチル−２−ピロリドン                                ２重量％
イオン交換水                                                残量
【０２２４】
実施例７１
下記組成物を用いる以外は参考例１と同様にして、下記記録液組成物を得た。
記録液組成物９１
カルボキシル基結合型カーボンブラック分散液
（固形分１６．４重量％  平均粒径１２８ｎｍ）    ３３．３重量％
エチレングリコール                                      １５重量％
化合物（５−１）  ｍ＋ｎ＝４                          ０．５重量％
２，２，４−トリメチル−１，３−ペンタンジオール          ３重量％
Ｎ−メチル−２−ピロリドン                                ２重量％
イオン交換水                                                残量
【０２２５】
実施例７２
下記組成物を用いる以外は参考例１と同様にして、下記記録液組成物を得た。
記録液組成物９２
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（５−２）  ｍ＋ｎ＝１５                            １重量％
２−エチル−１，３−ヘキサンジオール                      １重量％
イオン交換水                                                残量
【０２２６】
実施例７３
下記組成物を用いる以外は参考例１と同様にして、下記記録液組成物を得た。
記録液組成物９３
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（５−１）  ｍ＋ｎ＝６                              １重量％
２，２，４−トリメチル−１，３−ペンタンジオール      １．５重量
イオン交換水                                                残量
【０２２７】
実施例７４
下記組成物を用いる以外は実施例１と同様にして、顔料分散液５４を作製し、
それを用いて下記記録液組成物を得た。
顔料分散液５４
カーボンブラック（平均粒径５３ｎｍ）                    １５重量％
スチレン−アクリレート−メタクリル酸ジエタノールアミン塩共重合体
３重量％
イオン交換水                                                残量
記録液組成物９４
顔料分散液５４                                      ３３．３重量％
ポリエチレングリコール（分子量２００）                    ５重量％
エチレングリコール                                      ３０重量％
化合物（５−１）  ｍ＋ｎ＝２                        ０．０１重量％
２−エチル−１，３−ヘキサンジオール                    １０重量％
イオン交換水                                                残量
【０２２８】
実施例７５
下記組成物を用いる以外は実施例１と同様にして、顔料分散液５５を作製し、それを用いて下記記録液組成物を得た。
顔料分散液５５
カーボンブラック（平均粒径１９６ｎｍ）                  １５重量％
スチレン−アクリレート−メタクリル酸ジエタノールアミン塩共重合体
３重量％
イオン交換水                                                残量
記録液組成物９５
顔料分散液５５                                      ３３．３重量％
１，５−ペンタンジオール                                  ５重量％
Ｎ−メチル−２−ピロリドン                            ６．５重量％
化合物（５−２）  ｍ＋ｎ＝２０                          １０重量％
２，２，４−トリメチル−１，３−ペンタンジオール          ５重量％
イオン交換水                                                残量
【０２２９】
参考例２１
下記組成物を用いる以外は参考例１と同様にして、ｐＨが８になるように水酸化ナトリウムにて調整して記録液組成物とした。
記録液組成物９６
Ｃ．Ｉ．ダイレクトブラック１６８                          ４重量％
グリセリン                                                ５重量％
エチレングリコール                                        ５重量％
化合物（６−１）                                      ０．３重量％
２−エチル−１，３−ヘキサンジオール                      １重量％
イオン交換水                                                残量
【０２３０】
参考例２２
下記組成物を用いる以外は参考例１と同様にして、ｐＨが７．５になるように水酸化ナトリウムにて調整して記録液組成物とした。
記録液組成物９７
Ｃ．Ｉ．ダイレクトイエロー１４２                      ３．０重量％
チオジグリコール                                          ８重量％
化合物（７−２）                                      ０．５重量％
２，２，４−トリメチル−１，３−ペンタンジオール          ３重量％
イオン交換水                                                残量
【０２３１】
参考例２３
下記組成物を用いる以外は参考例１と同様にして、ｐＨが８になるように水酸化リチウム１０％水溶液にて調整して記録液組成物とした。
記録液組成物９８
Ｃ．Ｉ．ダイレクトレッド２２７                            ３重量％
チオジグリコール                                          ８重量％
化合物（６−２）                                      ０．５重量％
２−エチル−１，３−ヘキサンジオール                      ２重量％
イオン交換水                                                残量
【０２３２】
参考例２４
下記組成物を用いる以外は参考例１と同様にして、ｐＨが９になるように水酸化リチウム１０％水溶液にて調整して記録液組成物とした。
記録液組成物９９
Ｃ．Ｉ．ダイレクトブルー１９９                            ３重量％
チオジグリコール                                          ８重量％
化合物（７−３）                                      ０．５重量％
２，２，４−トリメチル−１，３−ペンタンジオール          ３重量％
イオン交換水                                                残量
【０２３３】
実施例７６
下記組成物を用いる以外は実施例１と同様にして、顔料分散液５６を作製し、それを用いて下記記録液組成物を得た。
顔料分散液５６
カーボンブラック（平均粒径１０４ｎｍ）                  １５重量％
スチレン−アクリレート−メタクリル酸ジエタノールアミン塩共重合体
３重量％
イオン交換水                                                残量
記録液組成物１００
顔料分散液５６                                      ３３．３重量％
ジエチレングリコール                                  ６．５重量％
グリセリン                                            ３．５重量％
化合物（６−３）                                      ０．３重量％
化合物（６−２）                                      ０．１重量％
化合物（１３−３）の２５％水溶液                      ０．５重量％
２−エチル−１，３−ヘキサンジオール                      ２重量％
２−ピロリドン                                            ２重量％
イオン交換水                                                残量
【０２３４】
実施例７７
下記組成物を用いる以外は実施例１と同様にして、顔料分散液５７を作製し、それを用いて下記記録液組成物を得た。
顔料分散液５７
カーボンブラック（平均粒径１０４ｎｍ）                  １５重量％
スチレン−アクリレート−メタクリル酸ジエタノールアミン塩共重合体
３重量％
イオン交換水                                                残量
記録液組成物１０１
顔料分散液５７                                      ３３．３重量％
エチレングリコール                                    ６．５重量％
Ｎ−メチル−２−ピロリドン                            ３．５重量％
化合物（７−１）                                      ０．３重量％
化合物（１３−４）の２５％水溶液                      ０．５重量％
２，２，４−トリメチル−１，３−ペンタンジオール          ３重量％
２−ピロリドン                                            ２重量％
フッ素化アルキルエステル；ノニオン界面活性剤          ０．３重量％
イオン交換水                                                残量
【０２３５】
実施例７８
下記組成物を用いる以外は実施例１と同様にして、顔料分散液５８を作製し、それを用いて下記記録液組成物を得た。
顔料分散液５８
カーボンブラック（平均粒径９９ｎｍ）                    １５重量％
ナフタレンスルホン酸塩のホルマリン縮合物                  ３重量％
イオン交換水                                                残量
記録液組成物１０２
顔料分散液５８                                      ３３．３重量％
ポリエチレングリコール（分子量２００）                  １５重量％
化合物（７−４）                                    ０．０５重量％
化合物（１３−２）の２５％水溶液                      ０．１重量％
２−エチル−１，３−ヘキサンジオール                      ５重量％
フッ素化アルキルエステル；ノニオン界面活性剤          ０．３重量％
イオン交換水                                                残量
【０２３６】
実施例７９
下記組成物を用いる以外は実施例１と同様にして、顔料分散液５９を作製し、それを用いて下記記録液組成物を得た。
顔料分散液５９
Ｃ．Ｉ．ピグメントイエロー１３（平均粒径１１７ｎｍ）    １５重量％
スチレン−アクリレート−メタクリル酸ジエタノールアミン塩共重合体
３重量％
イオン交換水                                                残量
記録液組成物１０３
顔料分散液５９                                      ３３．３重量％
グリセリン                                                ５重量％
ジエチレングリコール                                    １０重量％
化合物（６−４）                                      ０．３重量％
化合物（１３−４）の２５％水溶液                      ０．５重量％
２，２，４−トリメチル−１，３−ペンタンジオール          ２重量％
２−エチル−１，３−ヘキサンジオール                      １重量％
２−ピロリドン                                            ２重量％
イオン交換水                                                残量
【０２３７】
実施例８０
下記組成物を用いる以外は実施例１と同様にして、顔料分散液６０を作製し、それを用いて下記記録液組成物を得た。
顔料分散液６０
Ｃ．Ｉ．ピグメントイエロー７４（平均粒径９６ｎｍ）      １５重量％
ナフタレンスルホン酸塩のホルマリン縮合物                  ３重量％
イオン交換水                                                残量
記録液組成物１０４
顔料分散液６０                                      ３３．３重量％
ポリエチレングリコール（分子量２００）                  １０重量％
化合物（６−２）                                    ０．０５重量％
２−エチル−１，３−ヘキサンジオール                      ５重量％
イオン交換水                                                残量
【０２３８】
実施例８１
下記組成物を用いる以外は実施例１と同様にして、顔料分散液６１を作製し、それを用いて下記記録液組成物を得た。
顔料分散液６１
Ｃ．Ｉ．ピグメントレッド１２２（平均粒径１２０ｎｍ）    １５重量％
スチレン−アクリレート−メタクリル酸ジエタノールアミン塩共重合体
３重量％
イオン交換水                                                残量
記録液組成物１０５
顔料分散液６１                                      ３３．３重量％
グリセリン                                                ５重量％
エチレングリコール                                      １０重量％
化合物（７−２）                                      ０．３重量％
化合物（１３−４）の２５％水溶液                      ０．５重量％
２−エチル−１，３−ヘキサンジオール                      ２重量％
２−ピロリドン                                            ２重量％
イオン交換水                                                残量
【０２３９】
実施例８２
下記組成物を用いる以外は実施例１と同様にして、顔料分散液６２を作製し、それを用いて下記記録液組成物を得た。
顔料分散液６２
Ｃ．Ｉ．ピグメントレッド５７：１（平均粒径１１５ｎｍ）  １５重量％
ナフタレンスルホン酸塩のホルマリン縮合物                  ３重量％
イオン交換水                                                残量
記録液組成物１０６
顔料分散液６２                                      ３３．３重量％
ポリエチレングリコール（分子量２００）                  １０重量％
化合物（６−１）                                    ０．０５重量％
２，２，４−トリメチル−１，３−ペンタンジオール          ４重量％
２−ピロリドン                                            ２重量％
イオン交換水                                                残量
【０２４０】
実施例８３
下記組成物を用いる以外は実施例１と同様にして、顔料分散液６３を作製し、それを用いて下記記録液組成物を得た。
顔料分散液６３
Ｃ．Ｉ．ピグメントブルー１５：３（平均粒径１２３ｎｍ）  １５重量％
スチレン−アクリレート−メタクリル酸ジエタノールアミン塩共重合体
３重量％
イオン交換水                                                残量
記録液組成物１０７
顔料分散液６３                                      ３３．３重量％
グリセリン                                                ３重量％
１，５−ペンタンジオール                                １５重量％
化合物（７−３）                                      ０．３重量％
化合物（１３−４）の２５％水溶液                      ０．５重量％
２，２，４−トリメチル−１，３−ペンタンジオール          ５重量％
２−ピロリドン                                            ２重量％
イオン交換水                                                残量
【０２４１】
実施例８４
下記組成物を用いる以外は実施例１と同様にして、顔料分散液６４を作製し、それを用いて下記記録液組成物を得た。
顔料分散液６４
Ｃ．Ｉ．ピグメントブルー５６（平均粒径１３８ｎｍ）      １５重量％
ナフタレンスルホン酸塩のホルマリン縮合物                  ３重量％
イオン交換水                                                残量
記録液組成物１０８
顔料分散液６４                                      ３３．３重量％
ポリエチレングリコール（分子量２００）                  １０重量％
化合物（６−３）                                    ０．０５重量％
２−エチル−１，３−ヘキサンジオール                      ４重量％
トリエチレングリコールモノブチルエーテル                  ２重量％
イオン交換水                                                残量
【０２４２】
実施例８５
下記組成物を用いる以外は参考例１と同様にして、下記記録液組成物を得た。
記録液組成物１０９
カルボキシル基結合型カーボンブラック分散液
（固形分１６．４重量％  平均粒径１２８ｎｍ）    ３３．３重量％
ジエチレングリコール                                    １５重量％
グリセリン                                                ５重量％
化合物（７−１）                                      ０．８重量％
２−エチル−１，３−ヘキサンジオール                      ２重量％
Ｎ−メチル−２−ピロリドン                                ２重量％
イオン交換水                                                残量
【０２４３】
実施例８６
下記組成物を用いる以外は参考例１と同様にして、下記記録液組成物を得た。
記録液組成物１１０
カルボキシル基結合型カーボンブラック分散液
（固形分１６．４重量％  平均粒径１２８ｎｍ）    ３３．３重量％
エチレングリコール                                      １５重量％
化合物（６−３）                                          １重量％
２，２，４−トリメチル−１，３−ペンタンジオール          ３重量％
Ｎ−メチル−２−ピロリドン                                ２重量％
イオン交換水                                                残量
【０２４４】
実施例８７
下記組成物を用いる以外は参考例１と同様にして、下記記録液組成物を得た。
記録液組成物１１１
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（８−１）                                          １重量％
２−エチル−１，３−ヘキサンジオール                      １重量％
イオン交換水                                                残量
【０２４５】
実施例８８
下記組成物を用いる以外は参考例１と同様にして、下記記録液組成物を得た。
記録液組成物１１２
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（６−４）                                          １重量％
２，２，４−トリメチル−１，３−ペンタンジオール      １．５重量％
イオン交換水                                                残量
【０２４６】
実施例８９
下記組成物を用いる以外は実施例１と同様にして、顔料分散液６５を作製し、それを用いて下記記録液組成物を得た。
顔料分散液６５
カーボンブラック（平均粒径５３ｎｍ）                    １５重量％
スチレン−アクリレート−メタクリル酸ジエタノールアミン塩共重合体
３重量％
イオン交換水                                                残量
記録液組成物１１３
顔料分散液６５                                      ３３．３重量％
ポリエチレングリコール（分子量２００）                    ５重量％
エチレングリコール                                      ３０重量％
化合物（８−３）                                    ０．０１重量％
２−エチル−１，３−ヘキサンジオール                    １０重量％
イオン交換水                                                残量
【０２４７】
実施例９０
下記組成物を用いる以外は実施例１と同様にして、顔料分散液６６を作製し、それを用いて下記記録液組成物を得た。
顔料分散液６６
カーボンブラック（平均粒径１９６ｎｍ）                  １５重量％
スチレン−アクリレート−メタクリル酸ジエタノールアミン塩共重合体
３重量％
イオン交換水                                                残量
記録液組成物１１４
顔料分散液６６                                      ３３．３重量％
１，５−ペンタンジオール                                  ５重量％
Ｎ−メチル−２−ピロリドン                            ６．５重量％
化合物（６−２）                                        １０重量％
２，２，４−トリメチル−１，３−ペンタンジオール          ５重量％
イオン交換水                                                残量
【０２４８】
参考例２５
下記組成物を用いる以外は参考例１と同様にして、ｐＨが８になるように水酸化ナトリウムにて調整して記録液組成物とした。
記録液組成物１１５
Ｃ．Ｉ．ダイレクトブラック１６８                          ４重量％
グリセリン                                                ５重量％
エチレングリコール                                        ５重量％
化合物（９−１）                                      ０．３重量％
２−エチル−１，３−ヘキサンジオール                      １重量％
イオン交換水                                                残量
【０２４９】
参考例２６
下記組成物を用いる以外は参考例１と同様にして、ｐＨが７．５になるように水酸化ナトリウムにて調整して記録液組成物とした。
記録液組成物１１６
Ｃ．Ｉ．ダイレクトイエロー１４２                      ３．０重量％
チオジグリコール                                          ８重量％
化合物（９−２）                                      ０．５重量％
２，２，４−トリメチル−１，３−ペンタンジオール          ３重量％
イオン交換水                                                残量
【０２５０】
参考例２７
下記組成物を用いる以外は参考例１と同様にして、ｐＨが８になるように水酸化リチウム１０％水溶液にて調整して記録液組成物とした。
記録液組成物１１７
Ｃ．Ｉ．ダイレクトレッド２２７                            ３重量％
チオジグリコール                                          ８重量％
化合物（１０−１）                                    ０．５重量％
２−エチル−１，３−ヘキサンジオール                      ２重量％
イオン交換水                                                残量
【０２５１】
参考例２８
下記組成物を用いる以外は参考例１と同様にして、ｐＨが９になるように水酸化リチウム１０％水溶液にて調整して記録液組成物とした。
記録液組成物１１８
Ｃ．Ｉ．ダイレクトブルー１９９                            ３重量％
チオジグリコール                                          ８重量％
シリコーン系界面活性剤ＳＨ３７４６（東レダウコーニング製）
０．５重量％
２，２，４−トリメチル−１，３−ペンタンジオール          ３重量％
イオン交換水                                                残量
【０２５２】
実施例９１
下記組成物を用いる以外は実施例１と同様にして、顔料分散液６７を作製し、それを用いて下記記録液組成物を得た。
顔料分散液６７
カーボンブラック（平均粒径１０４ｎｍ）                  １５重量％
スチレン−アクリレート−メタクリル酸ジエタノールアミン塩共重合体
３重量％
イオン交換水                                                残量
記録液組成物１１９
顔料分散液６７                                      ３３．３重量％
ジエチレングリコール                                  ６．５重量％
グリセリン                                            ３．５重量％
シリコーン系界面活性剤ＳＨ３７７１（東レダウコーニング製）
０．３重量％
化合物（９−２）                                      ０．１重量％
化合物（１３−３）の２５％水溶液                      ０．５重量％
２−エチル−１，３−ヘキサンジオール                      ２重量％
２−ピロリドン                                            ２重量％
イオン交換水                                                残量
【０２５３】
実施例９２
下記組成物を用いる以外は実施例１と同様にして、顔料分散液６８を作製し、それを用いて下記記録液組成物を得た。
顔料分散液６８
カーボンブラック（平均粒径１０４ｎｍ）                  １５重量％
スチレン−アクリレート−メタクリル酸ジエタノールアミン塩共重合体
３重量％
イオン交換水                                                残量
記録液組成物１２０
顔料分散液６８                                      ３３．３重量％
エチレングリコール                                    ６．５重量％
Ｎ−メチル−２−ピロリドン                            ３．５重量％
化合物（９−１）                                      ０．３重量％
化合物（１３−４）の２５％水溶液                      ０．５重量％
２，２，４−トリメチル−１，３−ペンタンジオール          ３重量％
２−ピロリドン                                            ２重量％
ベタイン型両性界面活性剤                              ０．３重量％
イオン交換水                                                残量
【０２５４】
実施例９３
下記組成物を用いる以外は実施例１と同様にして、顔料分散液６９を作製し、それを用いて下記記録液組成物を得た。
顔料分散液６９
カーボンブラック（平均粒径９９ｎｍ）                    １５重量％
ナフタレンスルホン酸塩のホルマリン縮合物                  ３重量％
イオン交換水                                                残量
記録液組成物１２１
顔料分散液６９                                      ３３．３重量％
ポリエチレングリコール（分子量２００）                  １５重量％
化合物（９−２）                                    ０．０５重量％
化合物（１３−２）の２５％水溶液                      ０．１重量％
２−エチル−１，３−ヘキサンジオール                      ５重量％
ベタイン型両性界面活性剤                              ０．３重量％
イオン交換水                                                残量
【０２５５】
実施例９４
下記組成物を用いる以外は実施例１と同様にして、顔料分散液７０を作製し、それを用いて下記記録液組成物を得た。
顔料分散液７０
Ｃ．Ｉ．ピグメントイエロー１３（平均粒径１１７ｎｍ）    １５重量％
スチレン−アクリレート−メタクリル酸ジエタノールアミン塩共重合体
３重量％
イオン交換水                                                残量
記録液組成物１２２
顔料分散液７０                                      ３３．３重量％
グリセリン                                                ５重量％
ジエチレングリコール                                    １０重量％
化合物（１０−１）                                    ０．３重量％
化合物（１３−４）の２５％水溶液                      ０．５重量％
２，２，４−トリメチル−１，３−ペンタンジオール          ３重量％
２−ピロリドン                                            ２重量％
イオン交換水                                                残量
【０２５６】
実施例９５
下記組成物を用いる以外は実施例１と同様にして、顔料分散液７１を作製し、それを用いて下記記録液組成物を得た。
顔料分散液７１
Ｃ．Ｉ．ピグメントイエロー７４（平均粒径９６ｎｍ）      １５重量％
ナフタレンスルホン酸塩のホルマリン縮合物                  ３重量％
イオン交換水                                                残量
記録液組成物１２３
顔料分散液７１                                      ３３．３重量％
ポリエチレングリコール（分子量２００）                  １０重量％
シリコーン系界面活性剤ＳＨ３７４６（東レダウコーニング製）
０．０５重量％
２−エチル−１，３−ヘキサンジオール                      ５重量％
イオン交換水                                                残量
【０２５７】
実施例９６
下記組成物を用いる以外は実施例１と同様にして、顔料分散液７２を作製し、それを用いて下記記録液組成物を得た。
顔料分散液７２
Ｃ．Ｉ．ピグメントレッド１２２（平均粒径１２０ｎｍ）    １５重量％
スチレン−アクリレート−メタクリル酸ジエタノールアミン塩共重合体
３重量％
イオン交換水                                                残量
記録液組成物１２４
顔料分散液７２                                      ３３．３重量％
グリセリン                                                ５重量％
エチレングリコール                                      １０重量％
シリコーン系界面活性剤ＳＨ３７４６（東レダウコーニング製）
０．３重量％
化合物（６−３）                                      ０．５重量％
化合物（１３−４）の２５％水溶液                      ０．５重量％
２−エチル−１，３−ヘキサンジオール                      ２重量％
２−ピロリドン                                            ２重量％
イオン交換水                                                残量
【０２５８】
実施例９７
下記組成物を用いる以外は実施例１と同様にして、顔料分散液７３を作製し、それを用いて下記記録液組成物を得た。
顔料分散液７３
Ｃ．Ｉ．ピグメントレッド５７：１（平均粒径１１５ｎｍ）  １５重量％
ナフタレンスルホン酸塩のホルマリン縮合物                  ３重量％
イオン交換水                                                残量
記録液組成物１２５
顔料分散液７３                                      ３３．３重量％
ポリエチレングリコール（分子量２００）                  １０重量％
化合物（９−１）                                    ０．０５重量％
化合物（６−３）                                    ０．０５重量％
２，２，４−トリメチル−１，３−ペンタンジオール          ４重量％
２−ピロリドン                                            ２重量％
イオン交換水                                                残量
【０２５９】
実施例９８
下記組成物を用いる以外は実施例１と同様にして、顔料分散液７４を作製し、それを用いて下記記録液組成物を得た。
顔料分散液７４
Ｃ．Ｉ．ピグメントブルー１５：３（平均粒径１２３ｎｍ）  １５重量％
スチレン−アクリレート−メタクリル酸ジエタノールアミン塩共重合体
３重量％
イオン交換水                                                残量
記録液組成物１２６
顔料分散液７４                                      ３３．３重量％
グリセリン                                                ３重量％
１，５−ペンタンジオール                                １５重量％
化合物（９−２）                                      ０．３重量％
化合物（３−１）                                      ０．２重量％
化合物（１３−４）の２５％水溶液                      ０．５重量％
２，２，４−トリメチル−１，３−ペンタンジオール          ５重量％
２−ピロリドン                                            ２重量％
イオン交換水                                                残量
【０２６０】
実施例９９
下記組成物を用いる以外は実施例１と同様にして、顔料分散液７５を作製し、それを用いて下記記録液組成物を得た。
顔料分散液７５
Ｃ．Ｉ．ピグメントブルー５６（平均粒径１３８ｎｍ）      １５重量％
ナフタレンスルホン酸塩のホルマリン縮合物                  ３重量％
イオン交換水                                                残量
記録液組成物１２７
顔料分散液７５                                      ３３．３重量％
ポリエチレングリコール（分子量２００）                  １０重量％
化合物（１０−１）                                    ０．３重量％
化合物（７−１）                                      ０．２重量％
２−エチル−１，３−ヘキサンジオール                      ４重量％
トリエチレングリコールモノブチルエーテル                  ２重量％
イオン交換水                                                残量
【０２６１】
実施例１００
下記組成物を用いる以外は参考例１と同様にして、下記記録液組成物を得た。
記録液組成物１２８
カルボキシル基結合型カーボンブラック分散液
（固形分１６．４重量％  平均粒径１２８ｎｍ）    ３３．３重量％
ジエチレングリコール                                    １５重量％
グリセリン                                                ５重量％
シリコーン系界面活性剤ＳＨ３７４６（東レダウコーニング製）
０．５重量％
化合物（２−５）                                      ０．３重量％
２−エチル−１，３−ヘキサンジオール                      ２重量％
Ｎ−メチル−２−ピロリドン                                ２重量％
イオン交換水                                                残量
【０２６２】
実施例１０１
下記組成物を用いる以外は参考例１と同様にして、下記記録液組成物を得た。
記録液組成物１２９
カルボキシル基結合型カーボンブラック分散液
（固形分１６．４重量％  平均粒径１２８ｎｍ）    ３３．３重量％
エチレングリコール                                      １５重量％
シリコーン系界面活性剤ＳＨ３７７１（東レダウコーニング製）
０．４重量％
化合物（９−２）                                      ０．３重量％
２，２，４−トリメチル−１，３−ペンタンジオール          ３重量％
Ｎ−メチル−２−ピロリドン                                ２重量％
イオン交換水                                                残量
【０２６３】
実施例１０２
下記組成物を用いる以外は参考例１と同様にして、下記記録液組成物を得た。
記録液組成物１３０
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（９−１）                                      ０．２重量％
化合物（３−１）                                      ０．６重量％
２−エチル−１，３−ヘキサンジオール                      １重量％
イオン交換水                                                残量
【０２６４】
実施例１０３
下記組成物を用いる以外は参考例１と同様にして、下記記録液組成物を得た。
記録液組成物１３１
スルホン酸基結合型カーボンブラック分散液
（固形分１８重量％  平均粒径１３２ｎｍ）            ３３重量％
１，５−ペンタンジオール                                  ５重量％
Ｎ−メチル−２−ピロリドン                                ２重量％
化合物（９−２）                                          １重量％
２，２，４−トリメチル−１，３−ペンタンジオール      １．５重量％
イオン交換水                                                残量
【０２６５】
実施例１０４
下記組成物を用いる以外は実施例１と同様にして、顔料分散液７６を作製し、それを用いて下記記録液組成物を得た。
顔料分散液７６
カーボンブラック（平均粒径５３ｎｍ）                    １５重量％
スチレン−アクリレート−メタクリル酸ジエタノールアミン塩共重合体
３重量％
イオン交換水                                                残量
記録液組成物１３２
顔料分散液７６                                      ３３．３重量％
ポリエチレングリコール（分子量２００）                    ５重量％
エチレングリコール                                      ３０重量％
化合物（１０−１）                                    １．１重量％
化合物（８−１）                                    ０．０１重量％
２−エチル−１，３−ヘキサンジオール                    １０重量％
イオン交換水                                                残量
【０２６６】
実施例１０５
下記組成物を用いる以外は実施例１と同様にして、顔料分散液７７を作製し、それを用いて下記記録液組成物を得た。
顔料分散液７７
カーボンブラック（平均粒径１９６ｎｍ）                  １５重量％
スチレン−アクリレート−メタクリル酸ジエタノールアミン塩共重合体
３重量％
イオン交換水                                                残量
記録液組成物１３３
顔料分散液７７                                      ３３．３重量％
１，５−ペンタンジオール                                  ５重量％
Ｎ−メチル−２−ピロリドン                            ６．５重量％
シリコーン系界面活性剤ＳＨ３７７１（東レダウコーニング製）
０．６重量％
２，２，４−トリメチル−１，３−ペンタンジオール          ５重量％
イオン交換水                                                残量
【０２６７】
比較例１
２−エチル−１，３−ヘキサンジオールのかわりに、同量のイオン交換水を含有する以外は、実施例１と同様にして、記録液組成物１３４を作製した。
【０２６８】
比較例２
２，２，４−トリメチル−１，３−ペンタンジオールのかわりに、同量のイオン交換水を含有する以外は、実施例１７と同様にして、記録液組成物１３５を作製した。
【０２６９】
比較例３
２−エチル−１，３−ヘキサンジオールのかわりに、同量のイオン交換水を含有する以外は、実施例５０と同様にして、記録液組成物１３６を作製した。
【０２７０】
比較例４
２−エチル−１，３−ヘキサンジオールのかわりに、同量のイオン交換水を含有する以外は、実施例８１と同様にして、記録液組成物１３７を作製した。
【０２７１】
比較例５
２，２，４−トリメチル−１，３−ペンタンジオールのかわりに、同量のイオン交換水を含有する以外は、実施例３８と同様にして、記録液組成物１３８を作製した。
【０２７２】
比較例６
２−エチル−１，３−ヘキサンジオールのかわりに、化合物（１−１）が２重量％となるようにさらに添加し、残りをイオン交換水とした以外は、実施例１と同様にして、記録液組成物１３９を作製した。
【０２７３】
比較例７
２−エチル−１，３−ヘキサンジオールのかわりに、同量のジエチレングリコールモノブチルエーテルを含有する以外は、実施例７６と同様にして、記録液組成物１４０を作製した。
【０２７４】
比較例８
２，２，４−トリメチル−１，３−ペンタンジオールのかわりに、同量のジエチレングリコールモノブチルエーテルを含有する以外は、実施例２と同様にして、記録液組成物１４１を作製した。
【０２７５】
比較例９
２，２，４−トリメチル−１，３−ペンタンジオールのかわりに、１０重量％のジエチレングリコールモノブチルエーテルを含有する以外は、実施例９２と同様にして、記録液組成物１４２を作製した。
【０２７６】
比較例１０
２，２，４−トリメチル−１，３−ペンタンジオールのかわりに、同量のジエチレングリコールモノブチルエーテルを含有する以外は、実施例６４と同様にして、記録液組成物１４３を作製した。
【０２７７】
比較例１１
２−エチル−１，３−ヘキサンジオールのかわりに、同量のジエチレングリコールモノブチルエーテルを含有する以外は、実施例６と同様にして、記録液組成物１４４を作製した。
【０２７８】
比較例１２
２，２，４−トリメチル−１，３−ペンタンジオールのかわりに、同量のジエチレングリコールモノブチルエーテルを含有する以外は、実施例３８と同様にして、記録液組成物１４５を作製した。
【０２７９】
比較例１３
２−エチル−１，３−ヘキサンジオールのかわりに、同量の２−エチル−２−メチル−１，３−プロパンジオールを含有する以外は、実施例１６と同様にして、記録液組成物１４６を作製した。
【０２８０】
比較例１４
２，２，４−トリメチル−１，３−ペンタンジオールのかわりに、同量の３，３−ジメチル−１，２−ブタンジオールを含有する以外は、実施例４９と同様にして、記録液組成物１４７を作製した。
【０２８１】
比較例１５
２−エチル−１，３−ヘキサンジオールのかわりに、同量の２，４−ジメチル−２，４−ペンタンジオールを含有する以外は、実施例９６と同様にして、記録液組成物１４８を作製した。
【０２８２】
比較例１６
２−エチル−１，３−ヘキサンジオールのかわりに、同量の２，２−ジエチル−１，３−プロパンジオールを含有する以外は、実施例８と同様にして、記録液組成物１４９を作製した。
【０２８３】
比較例１７
２，２，４−トリメチル−１，３−ペンタンジオールのかわりに、同量の２，５−ジメチル−２，５−ヘキサンジオールを含有する以外は、実施例７５と同様にして、記録液組成物１５０を作製した。
【０２８４】
比較例１８
２−エチル−１，３−ヘキサンジオールのかわりに、それらの総量と同量の２−メチル−２−プロピル−１，３−プロパンジオールを含有する以外は、実施例９１と同様にして、記録液組成物１５１を作製した。
【０２８５】
比較例１９
２−エチル−１，３−ヘキサンジオールと化合物（２−５）のかわりに、それらの総量と同量の１，７−ヘプタンジオールを含有する以外は、実施例２５と同様にして、記録液組成物１５２を作製した。
【０２８６】
比較例２０
２−エチル−１，３−ヘキサンジオールと化合物（５−２）、化合物（１３−３）の２５％水溶液のかわりに、それらの総量と同量の２，６−ヘプタンジオールを含有する以外は、実施例６１と同様にして、記録液組成物１５３を作製した。
【０２８７】
比較例２１
２−エチル−１，３−ヘキサンジオールのかわりに、同量の３，３−ジメチル−１，５−ペンタンジオールを含有する以外は、実施例４０と同様にして、記録液組成物１５４を作製した。
【０２８８】
比較例２２
２−エチル−１，３−ヘキサンジオールと化合物（６−３）、化合物（６−２）、化合物（１３−３）の２５％水溶液のかわりに、それらの総量と同量の３−エチル−１，３−ペンタンジオールを含有する以外は、実施例７６と同様にして、記録液組成物１５５を作製した。
【０２８９】
比較例２３
２−エチル−１，３−ヘキサンジオールのかわりに、同量の１，６−ヘプタンジオールを含有する以外は、実施例５５と同様にして、記録液組成物１５６を作製した。
【０２９０】
比較例２４
２，２，４−トリメチル−１，３−ペンタンジオールのかわりに、同量の１，８−オクタンジオールを含有する以外は、実施例２と同様にして、記録液組成物１５７を作製した。
【０２９１】
比較例２５
２−エチル−１，３−ヘキサンジオールのかわりに、同量の２，４−ジメチル−１，５−ペンタンジオールを含有する以外は、実施例７０と同様にして、記録液組成物１５８を作製した。
【０２９２】
比較例２６
２−エチル−１，３−ヘキサンジオールのかわりに、同量の２，７−オクタンジオールを含有する以外は、実施例９３と同様にして、記録液組成物１５９を作製した。
【０２９３】
比較例２７
２−エチル−１，３−ヘキサンジオールのかわりに、同量の１，９−ノナンジオールを含有する以外は、実施例４０と同様にして、記録液組成物１６０を作製した。
【０２９４】
比較例２８
２，２，４−トリメチル−１，３−ペンタンジオールのかわりに、同量の１，１，３，３−テトラメチル−１，３−プロパンジオールを含有する以外は、実施例１０１と同様にして、記録液組成物１６１を作製した。
【０２９５】
比較例２９
２−エチル−１，３−ヘキサンジオールと化合物（１０−１）、化合物（８−１）のかわりに、それらの総量と同量の１，１０−デカンジオールを含有する以外は、実施例１０４と同様にして、記録液組成物１６２を作製した。
【０２９６】
比較例３０
２，２，４−トリメチル−１，３−ペンタンジオールのかわりに、同量の３，８−デカンジオールを含有する以外は、実施例７５と同様にして、記録液組成物１６３を作製した。
【０２９７】
比較例３１
２−エチル−１，３−ヘキサンジオールのかわりに、同量の２，４，６−トリメチル−１，７−ヘプタンジオールを含有する以外は、実施例１０と同様にして、記録液組成物１６４を作製した。
【０２９８】
比較例３２
化合物（１−５）のかわりに、下記化合物（１５）を６重量％含有する以外は、参考例４と同様にして、記録液組成物１６５を作製した。
【０２９９】
【化２８】
0003995231.tif 000022
【０３００】
比較例３３
下記記録液処方にて混合攪拌した後、ｐＨが8になるように水酸化リチウム１０％水溶液にて調整した。その後、平均孔径０．１μｍのメンブレンフィルターで濾過を行い記録液組成物を得た。
記録液組成物１６６
Ｃ．Ｉ．アシッドブルー２３４                              ２重量％
ポリエチレングリコール＃２００                          １０重量％
下記化合物（１６）                                        ６重量％
【０３０１】
【化２９】
0003995231.tif 000023
２−エチル−１，３−ヘキサンジオール                      １重量％
イオン交換水                                                残量
【０３０２】
比較例３４
化合物（４−２）のかわりに、同量のジイソブチルスルホ琥珀酸ナトリウムを含有する以外は、実施例４９と同様にして、記録液組成物１６７を作製した。
【０３０３】
比較例３５
化合物（７−２）、化合物（１３−４）の２５％水溶液のかわりに、それらの総量と同量のジエチレングリコールモノフェニルエーテルを含有する以外は、実施例８１と同様にして、記録液組成物１６８を作製した。
【０３０４】
比較例３６
化合物（１−１）、化合物（１−３）、化合物（１３−３）の２５％水溶液のかわりに、それらの総量と同量のイオン交換水を含有する以外は、実施例１と同様にして、記録液組成物１６９を作製した。
【０３０５】
比較例３７
化合物（１−１）、化合物（１−３）、化合物（１３−３）の２５％水溶液のかわりに、それらの総量と同量の２−エチル−１，３−ヘキサンジオールをさらに含有する以外は、実施例１同様にして、記録液組成物１７０を作製した。
【０３０６】
比較例３８
化合物（１−１）のかわりに、それらと同量の２，２，４−トリメチル−１，３−ペンタンジオールをさらに含有する以外は、実施例１１と同様にして、記録液組成物１７１を作製した。
【０３０７】
比較例３９
化合物（４−１）のかわりに、それらと同量の２−エチル−１，３−ヘキサンジオールをさらに含有する以外は、実施例５５と同様にして、記録液組成物１７２を作製した。
【０３０８】
比較例４０
化合物（５−２）のかわりに、それらと同量の２，２，４−トリメチル−１，３−ペンタンジオールを含有する以外は、実施例７５と同様にして、記録液組成物１７３を作製した。
【０３０９】
つぎに上記実施例及び比較例に記載の記録液ついて下記の試験を行った。用いた記録装置は、下記の３台である。
【０３１０】
評価装置（Ａ）
複数のノズルを有し、各ノズルから１滴あたりの吐出量２３ｐｌで吐出し、いわゆる普通紙に対する液滴の打ち込み密度が、最密の状態で６００ｄｐｉであるピエゾ方式の記録液ジェットプリンター
【０３１１】
評価装置（Ｂ）
複数のノズルを有し、各ノズルから１滴あたりの吐出量４ｐｌで吐出し、いわゆる普通紙に対する液滴の打ち込み密度が、最密の状態で１２００ｄｐｉであるサーマル方式の記録液ジェットプリンター
【０３１２】
評価装置（Ｃ）
３６０ｄｐｉピッチの４８ノズルを有し、出力画像に合わせて４ｐｌ、７ｐｌ、１１ｐｌのいずれかに１滴あたりの吐出量を制御することが可能であり、いわゆる普通紙に対する液滴の打ち込み密度が最密の状態で、７２０ｄｐｉであるピエゾ方式の記録液ジェットプリンター
【０３１３】
出力に用いた記録装置と以下の各項目に対する評価結果を表１に記す。
１）画像の鮮明性
記録媒体としてＮＢＳリコー社製；マイペーパー（サイズ度１２ｓ，透気度１６ｓ）に印字を行い、乾燥後、画像の滲み、色調、濃度を目視及び反射型カラー分光測色濃度計（Ｘ−Ｒｉｔｅ社製）により総合的に判断した。
【０３１４】
２）画像の乾燥性
記録媒体にベタ画像印字後の画像に０．１ｋｇ／ｃｍ2の圧力で濾紙を押しつけ記録液が濾紙に転写しなくなるまでの時間を測定した。いずれの紙でも３秒以内で乾燥した場合に○、３から２０秒を△、２０秒以上を×と判定した。
【０３１５】
３）裏抜け
記録媒体に反射型カラー分光測色濃度計（Ｘ−Ｒｉｔｅ社製）で測定した各記録液色での濃度が１．０となる様にベタ画像を形成した。この画像を裏面から目視観察し、ベタ画像の着色剤が裏面まで抜けており、両面印字に使用できないレベルの場合は×、ベタ画像の着色剤が裏面までは抜けていないが、ベタ画像と白地部分の境界がやや不明確で、両面印字に使用しても支障の無いレベルの場合は△、ベタ画像と白地部分の境界がほとんど不明確で両面印字に使用しても支障の無いレベルの場合は○、ベタ画像と白地部分の境界が完全に不明確で両面印字に使用しても支障の無い場合は◎として判定した。
【０３１６】
４）擦過性
記録媒体に各記録液で形成された画像を、印字３０秒後に指、布、消しゴム、マーキングペンで擦過し、擦過後の様子を目視にて観察し擦過による画像の変化が発生した場合は×とし、発生がなければ○とした。
【０３１７】
５)画像の埋まり
乾燥後ベタ画像を観察し、拡大して観察しても記録液で均一に記録媒体が着色している場合は◎、目視で観察する限り記録液で均一に記録媒体が着色している場合は○、目視で地肌が見えるような不均一な着色の場合は×とした。
【０３１８】
６)保存性
記録液を記録液ジェットプリンターにセットしたまま、６０℃、７日間放置し、その後従来公知の記録液ジェットプリンターのクリーニング操作1回で復帰可能ならば○、２から５回で復帰可能ならば△、５回でも復帰しなければ×とした。
【０３１９】
実施例１３４〜実施例１７３
実施例１０に記載の各記録液を用い、下記の記録媒体に対して印字評価した。
実施例１３４：  ゼロックス社製；ゼロックスペーパーＲ
（サイズ度８ｓ，透気度２０ｓ）
実施例１３５：  AUSTRALIAN PAPER社製(オーストラリア)；REFLEX
（サイズ度２５ｓ，透気度４ｓ）
実施例１３６：  ＮＢＳリコー社製；ＮＢＳ複写印刷用紙９０Ｋ
（サイズ度６０ｓ，透気度６８ｓ）
実施例１３７：  キャノン社製；ＰＢ用紙
（サイズ度２１ｓ，透気度８ｓ）
実施例１３８：  ＮＢＳリコー社製；ＮＢＳ複写印刷用紙４５Ｋ
（サイズ度１１ｓ，透気度４５ｓ）
実施例１３９：  本州製紙社製；やまゆり
（サイズ度１２ｓ，透気度２１ｓ）
実施例１４０：  リコー社製；紙源ＰＰＣ用紙タイプＳ
（サイズ度２２ｓ，透気度１３ｓ）
実施例１４１：  ゼロックス社製；Ｐ紙
（サイズ度２４ｓ，透気度１９ｓ）
実施例１４２：  ゼロックス社製；マルチエース
（サイズ度２５ｓ，透気度１７ｓ）
実施例１４３：  ゼロックス社製；Ｘｅｒｏｘ  ４０２４紙
（サイズ度３２ｓ，透気度２１ｓ）
【０３２０】
実施例１６に記載の各記録液を用い、下記の記録媒体に対して印字評価した。
実施例１４４：  ゼロックス社製；ゼロックスペーパーＲ
（サイズ度８ｓ，透気度２０ｓ）
実施例１４５：  AUSTRALIAN PAPER社製(オーストラリア)；REFLEX
（サイズ度２５ｓ，透気度４ｓ）
実施例１４６：  ＮＢＳリコー社製；ＮＢＳ複写印刷用紙９０Ｋ
（サイズ度６０ｓ，透気度６８ｓ）
実施例１４７：  キャノン社製；ＰＢ用紙
（サイズ度２１ｓ，透気度８ｓ）
実施例１４８：  ＮＢＳリコー社製；ＮＢＳ複写印刷用紙４５Ｋ
（サイズ度１１ｓ，透気度４５ｓ）
実施例１４９：  本州製紙社製；やまゆり
（サイズ度１２ｓ，透気度２１ｓ）
実施例１５０：  リコー社製；紙源ＰＰＣ用紙タイプＳ
（サイズ度２２ｓ，透気度１３ｓ）
実施例１５１：  ゼロックス社製；Ｐ紙
（サイズ度２４ｓ，透気度１９ｓ）
実施例１５２：  ゼロックス社製；マルチエース
（サイズ度２５ｓ，透気度１７ｓ）
実施例１５３：  ゼロックス社製；Ｘｅｒｏｘ  ４０２４紙
（サイズ度３２ｓ，透気度２１ｓ）
【０３２１】
実施例５９に記載の各記録液を用い、下記の記録媒体に対して印字評価した。
実施例１５４：  ゼロックス社製；ゼロックスペーパーＲ
（サイズ度８ｓ，透気度２０ｓ）
実施例１５５：  AUSTRALIAN PAPER社製(オーストラリア)；REFLEX
（サイズ度２５ｓ，透気度４ｓ）
実施例１５６：  ＮＢＳリコー社製；ＮＢＳ複写印刷用紙９０Ｋ
（サイズ度６０ｓ，透気度６８ｓ）
実施例１５７：  キャノン社製；ＰＢ用紙
（サイズ度２１ｓ，透気度８ｓ）
実施例１５８：  ＮＢＳリコー社製；ＮＢＳ複写印刷用紙４５Ｋ
（サイズ度１１ｓ，透気度４５ｓ）
実施例１５９：  本州製紙社製；やまゆり
（サイズ度１２ｓ，透気度２１ｓ）
実施例１６０：  リコー社製；紙源ＰＰＣ用紙タイプＳ
（サイズ度２２ｓ，透気度１３ｓ）
実施例１６１：  ゼロックス社製；Ｐ紙
（サイズ度２４ｓ，透気度１９ｓ）
実施例１６２：  ゼロックス社製；マルチエース
（サイズ度２５ｓ，透気度１７ｓ）
実施例１６３：  ゼロックス社製；Ｘｅｒｏｘ  ４０２４紙
（サイズ度３２ｓ，透気度２１ｓ）
【０３２２】
実施例９２に記載の各記録液を用い、下記の記録媒体に対して印字評価した
。
実施例１６４：  ゼロックス社製；ゼロックスペーパーＲ
（サイズ度８ｓ，透気度２０ｓ）
実施例１６５：  AUSTRALIAN PAPER社製(オーストラリア)；REFLEX
（サイズ度２５ｓ，透気度４ｓ）
実施例１６６：  ＮＢＳリコー社製；ＮＢＳ複写印刷用紙９０Ｋ
（サイズ度６０ｓ，透気度６８ｓ）
実施例１６７：  キャノン社製；ＰＢ用紙
（サイズ度２１ｓ，透気度８ｓ）
実施例１６８：  ＮＢＳリコー社製；ＮＢＳ複写印刷用紙４５Ｋ
（サイズ度１１ｓ，透気度４５ｓ）
実施例１６９：  本州製紙社製；やまゆり
（サイズ度１２ｓ，透気度２１ｓ）
実施例１７０：  リコー社製；紙源ＰＰＣ用紙タイプＳ
（サイズ度２２ｓ，透気度１３ｓ）
実施例１７１：  ゼロックス社製；Ｐ紙
（サイズ度２４ｓ，透気度１９ｓ）
実施例１７２：  ゼロックス社製；マルチエース
（サイズ度２５ｓ，透気度１７ｓ）
実施例１７３：  ゼロックス社製；Ｘｅｒｏｘ  ４０２４紙
（サイズ度３２ｓ，透気度２１ｓ）
【０３２３】
【表１】
0003995231.tif 000024
【０３２４】
【表２】
0003995231.tif 000025
【０３２５】
【表３】
0003995231.tif 000026
【０３２６】
【表４】
0003995231.tif 000027
【０３２７】
【表５】
0003995231.tif 000028
【０３２８】
【表６】
0003995231.tif 000029
【０３２９】
【発明の効果】
以上説明したように、本発明によれば、２０℃の水に対する溶解度が０．２重量％以上４．５重量％未満のポリオールの少なくとも一つ（Ａ）と、所定構造（本文中一般式（１）〜（１１））で表される化合物の中から選ばれる少なくとも一つ（Ｂ）を含有することにより、着色剤や紙種によらず浸透性、乾燥性に優れ、かつ滲みが少ないなど画質の改良された水性記録液が提供できる。
【０３３０】
また、前記ポリオールとして、本文中一般式（１２）で示す１，３−ジオールを用いることで、記録液中に少ない含有量で高浸透特性が得られ、安全面、臭気の面で優れた記録液が提供できる。
【０３３１】
さらに、前記１，３−ジオールとして、少なくとも２−エチル−１，３−ヘキサンジオールまたは２，２，４−トリメチル−１，３−ペンタンジオールのいずれかを含むことにより、高い浸透特性、優れた画質に加え、高い安全性や保存安定性ならびに安価な記録液が提供可能となる。
【０３３２】
本発明によれば、成分（Ａ）の含有量を０．１重量％以上８重量％以下、あるいは、成分（Ｂ）の含有量を０．０１重量％以上４重量％以下とすることで、浸透特性が高く、かつ、画質に優れ、相分離を起こさず、安定な記録液を提供することができる。さらに、成分（Ａ）の含有量を０．１重量％以上８重量％以下、かつ、成分（Ｂ）の含有量を０．０１重量％以上４重量％以下とすることで、高い浸透特性、優れた画質に加え、保存安定性に極めて優れた記録液を提供する。さらに本発明によれば、所定の水溶性有機溶剤を含有することにより、記録液ジェット記録装置に用いた場合、ノズル近傍での水分蒸発による目詰まりの発生を未然に防ぎ、また、成分（Ａ）や成分（Ｂ）の溶解助剤として働くことで、より一層保存安定性を高め、さらには記録液の噴射安定性を高めた記録液が提供できる。
【０３３３】
本発明によれば、記録液には種々の色材の添加が可能であるが、とりわけ、顔料を用いることで、高い浸透特性でありながら、画像濃度も高く、裏抜けの少ない優れた記録液を提供することができる。
【０３３４】
さらに顔料の平均粒径を１０ｎｍ〜２００ｎｍとすることで、分散安定性に優れ、よって保存安定性や記録液ジェット記録方法における吐出安定性に優れるとともに、画像の裏抜けが少ない優れた記録液が提供できる。
【０３３５】
また、顔料の表面が改質され親水基が結合された顔料を用いることにより、保存安定性、信頼性の極めて高い記録液を提供することができる。
【０３３６】
本発明によれば、カルボキシル基が結合された分散剤を用いたり、あるいは顔料に結合された親水基がカルボキシル基である表面改質された顔料を用いることで、より一層高画像濃度で低裏抜け濃度となるうえに、滲みの少ない極めて高品位な画像を形成する記録液を提供することができる。
【０３３７】
このような記録液は、相分離もせず、凝集や増粘なども起きないので、微細な吐出口より液滴として吐出、飛翔させ記録媒体に画像を形成する記録方法に用いるのに適している。
【０３３８】
とりわけ、熱エネルギーを作用させて画像形成する方法においては、熱素子への濡れ性が改良されるため特に適しており、吐出安定性、周波数安定性に優れた記録方法を提供できる。
【０３３９】
本発明によれば、記録媒体はパルプ繊維を主成分としサイズ度１０ｓ以上，透気度５〜５０ｓとし、本発明の記録液により印字を行えば、記録媒体の両面に記録液ジェット記録方法により印字を行っても、裏面の画像により画像の認識を妨げられない優れた記録方法が提供できる。
【０３４０】
また、本発明の記録液を用い，記録ヘッドから吐出される１滴あたりの吐出量と液滴の打ち込み密度との間に所定の関係を満足するようにして記録することで、ドット抜けや白筋がなく、高濃度でにじみの少ない高画質画像を得ることができる。
【０３４１】
さらに、本発明の記録液の高い浸透性を利用して、非常に高速で、かつ高画質の画像を記録する方法が提供できる。
【０３４２】
そして、本発明によれば、このように高浸透特性で、かつ高い信頼性、安全性と優れた画像特性が可能となる記録液を収容した記録液カートリッジおよびこのカートリッジを具備した記録装置が提供できる。
【図面の簡単な説明】
【図１】  本発明を適用した記録液を収容する記録液カートリッジを搭載するシリアル型記録液ジェット記録装置の構成例を示す概略正面図。
【図２】  記録装置に装填する前の記録液カートリッジの外観斜視図。
【図３】  記録液カートリッジの正断面図。
【図４】  記録ヘッドと一体化された記録液カートリッジの外観斜視図。
【符号の説明】
３    主支持ガイドロット
４    従支持ガイドロット
５    キャリッジユニット
６    インクジェットヘッド
７    記録液カートリッジ
８    主走査モータ
２１    信頼性維持回復機構（サブシステム）
２３    ホルダ
３０    記録ユニット
３１    電極
３２    ノズル
４１    カートリッジ本体
４２    記録液吸収体
【図１】
0003995231.tif 000038
【図２】
0003995231.tif 000039
【図３】
0003995231.tif 000040
【図４】
0003995231.tif 000041